(57)【要約】  表示装置の実施形態が記載される。表示装置は、第１量子ドット（ＱＤ）フィルムと第１フィルタ素子とを備えた第１サブピクセルを含む。ＱＤフィルムは、ＵＶ光及び青色光の両方を受け取り、且つＵＶ光及び青色光と異なる二次光を放出するように、受け取られた光の一部をコンバートする。フィルタ素子は、量子ドットフィルム上に配置され、且つ二次光がフィルタ素子を通過することを可能にし、及びフィルタ素子は、受け取られた光のコンバートされていない部分がフィルタ素子を通過することを遮断する。第２サブピクセルは、青色光が第２フィルタ素子を通過することを可能にする第２フィルタ素子を有し、及び第２フィルタ素子は、ＵＶ光が第２フィルタ素子を通過することを遮断する。
2020531903.tif 000002
【特許請求の範囲】
【請求項１】
複数の光源を含むバックライトユニットであって、前記複数の光源は、電磁（ＥＭ）スペクトルの紫外（ＵＶ）範囲において第１ピーク発光波長を有する光を放出するように構成された１つ又は複数の第１光源と、前記ＥＭスペクトルの青色範囲において第２ピーク発光波長を有する光を放出するように構成された１つ又は複数の第２光源とを含む、バックライトユニットと、
液晶ディスプレイ（ＬＣＤ）モジュールであって、
ピクセルのアレイであって、前記ピクセルのアレイの少なくとも１つのピクセルは、
第１サブピクセルであって、
前記複数の光源から光を受け取り、且つ前記第１ピーク発光波長及び前記第２ピーク発光波長と異なる第３ピーク発光波長を有する二次光を放出するように、前記受け取られた光の一部をコンバートするように構成された第１蛍光体フィルムと、
前記蛍光体フィルムに光学的に結合された第１フィルタ素子であって、前記第３ピーク発光波長を有する前記二次光が前記第１フィルタ素子を通過することを可能にし、且つ前記複数の光源からの前記光のコンバートされていない部分が前記第１フィルタ素子を通過することを遮断するように構成された第１フィルタ素子と
を含む第１サブピクセルと、
第２サブピクセルであって、
第２フィルタ素子であって、前記第２ピーク発光波長を有する前記光が前記第２フィルタ素子を通過することを可能にし、且つ前記第１ピーク発光波長を有する前記光が前記第２フィルタ素子を通過することを遮断するように構成された第２フィルタ素子
を含む第２サブピクセルと
を含む、ピクセルのアレイ
を含む液晶ディスプレイ（ＬＣＤ）モジュールと
を含む表示装置。
【請求項２】
前記第１フィルタ素子は、前記受け取られた光の前記コンバートされていない部分を吸収するように構成され、及び前記第２フィルタは、前記第１ピーク発光波長を有する前記光を吸収するように構成される、請求項１に記載の表示装置。
【請求項３】
前記第１フィルタ素子は、前記一次光の前記コンバートされていない部分を散乱させるように構成され、及び前記第２フィルタは、前記第１ピーク発光波長を有する前記光を散乱させるように構成される、請求項１に記載の表示装置。
【請求項４】
前記第１フィルタ素子は、前記第１蛍光体フィルム上に配置される、請求項１〜３のいずれか一項に記載の表示装置。
【請求項５】
前記第１フィルタ素子は、前記第１蛍光体フィルム上に配置される基板上に配置される、請求項１〜３のいずれか一項に記載の表示装置。
【請求項６】
前記ピクセルのアレイの前記少なくとも１つのピクセルは、
第３サブピクセルであって、
前記複数の光源から光を受け取り、且つ前記第１ピーク発光波長、前記第２ピーク発光波長及び前記第３ピーク発光波長と異なる第４ピーク発光波長を有する二次光を放出するように、前記受け取られた光の一部をコンバートするように構成された第２蛍光体フィルムと、
前記第２蛍光体フィルムに光学的に結合された第３フィルタ素子であって、前記第４ピーク発光波長を有する前記二次光が前記第３フィルタ素子を通過することを可能にし、且つ前記複数の光源からの前記光のコンバートされていない部分が前記第３フィルタ素子を通過することを遮断するように構成された第３フィルタ素子と
を含む第３サブピクセル
をさらに含む、請求項１〜５のいずれか一項に記載の表示装置。
【請求項７】
前記第１蛍光体フィルムは、赤色光を放出するように構成されたルミネッセンスナノ構造体の第１集団を含み、及び
前記第２蛍光体フィルムは、緑色光を放出するように構成されたルミネッセンスナノ構造体の第２集団を含む、請求項６に記載の表示装置。
【請求項８】
前記第２サブピクセルは、
前記複数の光源からの光を受け取り、且つ前記第２ピーク発光波長を有する二次光を放出するように、前記受け取られた光の一部をコンバートするように構成された第３蛍光体フィルム
をさらに含む、請求項１〜７のいずれか一項に記載の表示装置。
【請求項９】
前記第３蛍光体フィルムは、前記第２ピーク発光波長を有する前記二次光を放出するように構成されたナノ構造体の第３集団を含む、請求項８に記載の表示装置。
【請求項１０】
前記第２光源に対する前記第１光源の比は、３：１〜１：１である、請求項１〜９のいずれか一項に記載の表示装置。
【請求項１１】
前記第１ピーク発光波長は、４２０ｎｍ未満であり、及び前記第２ピーク発光波長は、４４５ｎｍ〜４５５ｎｍである、請求項１〜１０のいずれか一項に記載の表示装置。
【請求項１２】
前記第１ピーク発光波長は、４００ｎｍ〜４１０ｎｍである、請求項１〜１１のいずれか一項に記載の表示装置。
【請求項１３】
前記第１ピーク発光波長は、３６０ｎｍ〜３７０ｎｍである、請求項１〜１１のいずれか一項に記載の表示装置。
【請求項１４】
光キャビティをさらに含み、前記複数の光源は、前記光キャビティ内に位置決めされる、請求項１〜１３のいずれか一項に記載の表示装置。
【請求項１５】
導光板をさらに含み、前記複数の光源は、前記導光板の外部に結合される、請求項１〜１４のいずれか一項に記載の表示装置。
【請求項１６】
ピクセルのアレイを含む表示装置であって、前記ピクセルのアレイのピクセルは、
第１サブピクセルであって、
電磁（ＥＭ）スペクトルの紫外（ＵＶ）範囲における第１ピーク発光波長と、前記ＥＭスペクトルの青色範囲における第２ピーク発光波長とを有する光を受け取り、且つ前記第１ピーク発光波長及び前記第２ピーク発光波長と異なる第３ピーク発光波長を有する二次光を放出するように、前記受け取られた光の一部をコンバートするように構成された第１量子ドット（ＱＤ）フィルムと、
前記量子ドットフィルム上に配置された第１フィルタ素子であって、前記第３ピーク発光波長を有する前記二次光が前記フィルタ素子を通過することを可能にし、且つ前記受け取られた光のコンバートされていない部分が前記フィルタ素子を通過することを遮断するように構成された第１フィルタ素子と
を有する第１サブピクセルと、
第２サブピクセルであって、
第２フィルタ素子であって、前記第２ピーク発光波長を有する前記光が前記第２フィルタ素子を通過することを可能にし、且つ前記第１ピーク発光波長を有する前記光が前記第２フィルタ素子を通過することを遮断するように構成された第２フィルタ素子
を有する第２ピクセルと
を含む、表示装置。
【請求項１７】
前記第１サブピクセルの前記第１ＱＤフィルムは、赤色光を放出するように構成されたＱＤの第１集団を有し、及び前記ピクセルは、
緑色光を放出するように構成されたＱＤの第２集団を有する第２ＱＤフィルムを含む第３サブピクセル
をさらに含む、請求項１６に記載の表示装置。
【請求項１８】
前記第２サブピクセルは、青色光を放出するように構成されたＱＤの第３集団を有する第３ＱＤフィルムをさらに含む、請求項１７に記載の表示装置。
【請求項１９】
前記第１フィルタ素子は、前記受け取られた光の前記コンバートされていない部分を吸収するように構成され、及び前記第２フィルタは、前記第１ピーク発光波長を有する前記光を吸収するように構成される、請求項１６〜１８のいずれか一項に記載の表示装置。
【請求項２０】
前記第１フィルタ素子は、前記受け取られた光の前記コンバートされていない部分を散乱させるように構成され、及び前記第２フィルタは、前記第１ピーク発光波長を有する前記光を散乱させるように構成される、請求項１６〜１８のいずれか一項に記載の表示装置。
【請求項２１】
前記第１フィルタ素子は、前記第１ＱＤフィルム上に配置される、請求項１６〜２０のいずれか一項に記載の表示装置。
【請求項２２】
前記第１フィルタ素子は、前記第１ＱＤフィルム上に配置される基板上に配置される、請求項１６〜２０のいずれか一項に記載の表示装置。
【請求項２３】
前記ＵＶ光を発生させるように構成された１つ又は複数の第１光源と、前記青色光を発生させるように構成された１つ又は複数の第２光源とをさらに含み、前記第２光源に対する前記第１光源の比は、３：１〜１：１である、請求項１６〜２２のいずれか一項に記載の表示装置。
【請求項２４】
前記第１ピーク発光波長は、４２０ｎｍ未満であり、及び前記第２ピーク発光波長は、４４５ｎｍ〜４５５ｎｍである、請求項１６〜２３のいずれか一項に記載の表示装置。
【請求項２５】
前記第１ピーク発光波長は、４００ｎｍ〜４１０ｎｍである、請求項１６〜２４のいずれか一項に記載の表示装置。
【請求項２６】
前記第１ピーク発光波長は、３６０ｎｍ〜３７０ｎｍである、請求項１６〜２４のいずれか一項に記載の表示装置。
【請求項２７】
光キャビティをさらに含み、前記１つ又は複数の第１光源及び前記１つ又は複数の第２光源は、前記光キャビティ内に位置決めされる、請求項２３〜２６のいずれか一項に記載の表示装置。
【請求項２８】
導光板をさらに含み、前記１つ又は複数の第１光源及び前記１つ又は複数の第２光源は、前記導光板の外部に結合される、請求項２３〜２７のいずれか一項に記載の表示装置。
【発明の詳細な説明】
【技術分野】
【０００１】
発明の背景
分野
[0001]  本発明は、量子ドット（ＱＤ）等のルミネッセンスナノ構造体を有する蛍光体フィルムを含む表示装置に関する。
【背景技術】
【０００２】
背景
[0002]  量子ドット（ＱＤ）等のルミネッセンスナノ構造体（ＮＳ）は、狭い線幅を有する単一のスペクトルピークで光を放出し、高度に飽和した色を生成する能力を有する一種の蛍光体を表す。ＮＳのサイズに基づいて発光波長を調整することができる。ＮＳは、表示装置（例えば、液晶ディスプレイ（ＬＣＤ）装置、有機発光ダイオード（ＯＬＥＤ）表示装置）においてカラーダウンコンバージョン層として使用することができるＮＳフィルムを製造するために使用される。発光型ディスプレイにおけるカラーダウンコンバージョン層の使用は、光がカラーフィルタを通過する前に白色光、青色光又は紫外（ＵＶ）光をより赤みのある光、緑みのある光又は両方にダウンコンバートすることにより、システム効率を向上させることができる。このカラーダウンコンバージョン層の使用により、フィルタリングによる光エネルギーの損失を低減させることができる。
【０００３】
[0003]  ＮＳは、吸収スペクトルが広く且つ発光スペクトルが狭いためにコンバージョン材料として使用することができる。こうした応用に必要なＮＳの密度は、約３μｍ〜６μｍの非常に薄いカラーダウンコンバージョン層において非常に高いため、現行の方法を用いて準備されたＮＳは、薄いＮＳフィルムにおいて互いに隣接して緊密に詰め込まれると、それらの光学特性が消失する。したがって、カラーダウンコンバージョン層としてＮＳフィルムを使用する現行のＮＳベースの表示装置は、量子収率（ＱＹ）が低くなる。
【０００４】
[0004]  表示装置の画質を定義するために使用される要素の１つは、表示装置によって提供されるＲｅｃ．２０２０、Ｒｅｃ．７０９、ＤＣＩ  Ｐ３、ＮＴＳＣ又はｓＲＧＢ等の標準ＲＧＢ色空間の色域カバレッジである。図１は、表示装置の色域カバレッジの定義を示す。図１において、１９７６ＣＩＥ色座標１０１ａ〜１０１ｃ間で形成されたエリア１０１は、１９７６ＣＩＥｕ’−ｖ’色度図１００上の標準ＲＧＢ色空間（例えば、Ｒｅｃ．２０２０）の色域を表す。１９７６ＣＩＥ色座標１０２ａ〜１０２ｃ間で形成されたエリア１０２は、１９７６ＣＩＥｕ’−ｖ’色度図１００上の表示装置の色域を表す。表示装置の色域カバレッジは、エリア１０１及び１０２間のオーバーラップエリア１０３のエリア１０１に対する比として定義することができる。表示装置の色域カバレッジが広いほど、表示装置によって描写される、人間の眼によって識別可能な色の範囲（すなわち可視スペクトル）が広くなり、したがって、画質に寄与する他の要素が最適化されると想定すると表示装置の画質が改善する。
【０００５】
[0005]  現行の表示装置には、所望の輝度（例えば、高ダイナミックレンジ（ＨＤＲ）撮像標準規格によって必要とされる輝度）の達成と、標準ＲＧＢ色空間における所望の色域カバレッジ（例えば、８５％を超える）との間のトレードオフがある。例えば、いくつかの表示装置では、９０％を超えるＤＣＩ  Ｐ３色域カバレッジを達成するために、輝度の約３０％の損失がある。このため、現行の技術では、ＤＣＩ  Ｐ３（例えば、Ｒｅｃ．２０２０）よりさらに広い色空間の色域カバレッジを達成するために、表示装置における輝度の損失は、著しく高くなる。
【０００６】
[0006]  現行の表示装置が受ける別の不都合は、表示装置の色域カバレッジに悪影響を与える、表示装置のコンバージョン材料（例えば、ＮＳフィルム）を通るコンバートされていない光の漏れである。例えば、いくつかの表示装置では、それらの緑色及び／又は赤色のピクセルを通して望ましくない青色光が漏れる。これは、青色光源からのコンバージョン材料に入射する青色光が、コンバージョン材料によって完全に吸収されて緑色及び／又は赤色光にコンバートされない場合に発生する可能性がある。さらに、コンバートされた緑色光及び赤色光と比較して出力される青色光の放射輝度の方が高いため、青色バックライトを使用する場合、所望の白色点を達成することが困難である可能性がある。
【発明の概要】
【発明が解決しようとする課題】
【０００７】
[0007]  したがって、色域カバレッジが改善され、赤色光及び緑色光を生成するためにダウンコンバージョン層の量子効率が向上した表示装置が必要とされている。
【課題を解決するための手段】
【０００８】
概要
[0008]  実施形態によれば、表示装置は、複数の光源を有するバックライトユニットと、液晶ディスプレイ（ＬＣＤ）モジュールとを含む。複数の光源は、電磁（ＥＭ）スペクトルの紫外（ＵＶ）範囲において第１ピーク発光波長を有する光を放出するように構成された１つ又は複数の第１光源と、ＥＭスペクトルの青色範囲において第２ピーク発光波長を有する光を放出するように構成された１つ又は複数の第２光源とを含む。ＬＣＤモジュールは、第１サブピクセルと第２サブピクセルとを含む少なくとも１つのピクセルを有するピクセルのアレイを含む。第１サブピクセルは、第１蛍光体フィルムと第１フィルタ素子とを含む。第１蛍光体フィルムは、複数の光源から光を受け取り、且つ第１ピーク発光波長及び第２ピーク発光波長と異なる第３ピーク発光波長を有する二次光を放出するように、受け取られた光の一部をコンバートする。第１フィルタ素子は、蛍光体フィルムに光学的に結合され、及び第３ピーク発光波長を有する二次光が第１フィルタ素子を通過することを可能にし、且つ複数の光源からの光のコンバートされていない部分が第１フィルタ素子を通過することを遮断する。第２サブピクセルは、第２フィルタ素子を含み、第２フィルタ素子は、第２ピーク発光波長を有する光が第２フィルタ素子を通過することを可能にし、且つ第１ピーク発光波長を有する光が第２フィルタ素子を通過することを遮断する。
【０００９】
[0009]  実施形態によれば、表示装置は、ピクセルのアレイ含む。ピクセルのアレイのピクセルは、第１サブピクセルと第２サブピクセルとを含む。第１サブピクセルは、第１量子ドット（ＱＤ）フィルムと第１フィルタ素子とを有する。ＱＤフィルムは、ＥＭスペクトルの紫外（ＵＶ）範囲における第１ピーク発光波長と、ＥＭスペクトルの青色範囲における第２ピーク発光波長とを有する光を受け取り、且つ第３ピーク発光波長を有する二次光を放出するように、受け取られた光の一部をコンバートする。第３ピーク発光波長は、第１ピーク発光波長及び第２ピーク発光波長と異なる。フィルタ素子は、量子ドットフィルム上に配置され、及び第３ピーク発光波長を有する二次光がフィルタ素子を通過することを可能にし、且つ受け取られた光のコンバートされていない部分がフィルタ素子を通過することを遮断する。第２サブピクセルは、第２フィルタ素子を有し、第２フィルタ素子は、第２ピーク発光波長を有する光が第２フィルタ素子を通過することを可能にし、且つ第１ピーク発光波長を有する光が第２フィルタ素子を通過することを遮断する。
【００１０】
[0010]  本発明のさらなる特徴及び利点について、本発明のさまざまな実施形態の構造及び動作とともに添付図面を参照して以下に詳細に説明する。本発明は、本明細書に記載した具体的な実施形態に限定されないことに留意されたい。こうした実施形態は、本明細書では単に例示の目的で提示されている。さらなる実施形態は、本明細書に含まれる教示に基づいて当業者に明らかになるであろう。
【００１１】
[0011]  本明細書に組み込まれ且つ本明細書の一部を形成する添付図面は、本実施形態を例示し、説明と併せて、さらに本実施形態の原理を説明し、当業者が本実施形態を作成及び使用することを可能にする役割を果たす。
【図面の簡単な説明】
【００１２】
図面／図の簡単な説明
【図１】[0012]Ｒｅｃ．２０２０色域及び表示装置の色域のＣＩＥ１９７６ｕ’ｖ’色度図である。
【図２】[0013]実施形態による液晶ディスプレイ（ＬＣＤ）装置の組立分解断面図である。
【図３】[0013]実施形態による液晶ディスプレイ（ＬＣＤ）装置の組立分解断面図である。
【図４Ａ】[0014]実施形態によるバックライトユニットのための光源のアレイの概略図である。
【図４Ｂ】[0015]実施形態によるサイドライトユニットのための光源のアレイの概略図である。
【図５】[0016]実施形態によるナノ構造体の断面図の概略図である。
【図６】[0017]実施形態によるナノ構造体フィルムの概略図である。
【発明を実施するための形態】
【００１３】
[0018]  本発明の特徴及び利点は、図面と併せて以下に示す詳細な説明からより明らかになるであろう。図面において、同様の参照文字は、全体を通して対応する要素を識別する。図面において、同様の参照番号は、概して、同一の、機能的に類似する及び／又は構造的に類似する要素を示す。要素が最初に現れる図面は、対応する参照番号の左端の数字によって示される。別段の指示がない限り、本開示を通して提供される図面は、正確な縮尺で描かれた図面として解釈されるべきではない。
【００１４】
発明の詳細な説明
[0019]  具体的な構成及び配置について考察する場合があるが、これは、単に例示の目的で行われることが理解されるべきである。関連する技術分野の当業者であれば、本発明の趣旨及び範囲から逸脱することなく、他の構成及び配置を使用できることを認めるであろう。関連する技術分野における当業者には、本発明を本明細書で具体的に言及するもの以外の他の種々の応用にも採用できることが明らかになるであろう。本明細書に示し記載する特定の実装形態は、例であり、本出願の範囲を他のように限定するように決して意図されていないことが理解されるべきである。
【００１５】
[0020]  本明細書における「一実施形態」、「実施形態」、「実施形態例」等への言及は、記載する実施形態が特定の特徴、構造又は特性を含むことができるが、すべての実施形態がその特定の特徴、構造又は特性を必ずしも含まない可能性があることを示すことに留意されたい。さらに、こうした言い回しは、必ずしも同じ実施形態を指すとは限らない。さらに、特定の特徴、構造又は特性が実施形態に関連して記載される場合、明示的に記載されているか否かに関わらず、他の実施形態に関連してこうした特徴、構造又は特性をもたらすことは、当業者の知識の範囲内である。
【００１６】
[0021]  量、材料の比、材料の物理的特性及び／又は使用を示す本説明におけるすべての数字は、別段明示的に示されている場合を除き、「約」という語によって修飾されているものとして理解されるべきである。
【００１７】
[0022]  実施形態において、「表示装置」という用語は、表示画面上のデータの可視表現を可能にする要素の配置を指す。好適な表示画面は、ユーザに情報を視覚的に表示するためのさまざまな平坦な、湾曲した又は他の形状のスクリーン、フィルム、シート又は他の構造体を含むことができる。本明細書に記載する表示装置は、例えば、液晶ディスプレイ（ＬＣＤ）、テレビ、コンピュータ、携帯電話、スマートフォン、携帯情報端末（ＰＤＡ）、ゲーム機、電子書籍端末、デジタルカメラ、タブレット、ウェアラブルデバイス、カーナビゲーションシステム等を包含する表示システムに含めることができる。
【００１８】
[0023]  本明細書で用いる「約」という用語は、所与の量の値が値の±１０％変動することを示す。例えば、「約１００ｎｍ」は、９０ｎｍ〜１１０ｎｍ（それらの値を含む）の範囲のサイズを包含する。
【００１９】
[0024]  本明細書で用いる「実質的に」という用語は、所与の量の値が値の±１％〜±５％変動することを示す。
【００２０】
[0025]  実施形態において、「反応混合物を形成する」又は「混合物を形成する」という用語は、容器内の少なくとも２種の成分を、それらの成分が互いに反応して第３成分を形成するのに好適な条件下で化合させることを意味する。
【００２１】
[0026]  実施形態において、「導光板」、「光ガイド」及び「導光パネル」という用語は、同義で使用され、１つの位置から別の位置に電磁放射線（光）を向けるのに好適な光学部品を指す。
【００２２】
[0027]  実施形態において、「光学的に結合され」という用語は、構成要素が、光が実質的な干渉なしに１つの構成要素から別の構成要素に進むことができるように位置決めされていることを意味する。
【００２３】
[0028]  本明細書で用いる「ナノ構造体」という用語は、約５００ｎｍ未満の寸法の少なくとも１つの領域又は特徴的な寸法を有する構造体を指す。いくつかの実施形態では、ナノ構造体は、約２００ｎｍ未満、約１００ｎｍ未満、約５０ｎｍ未満、約２０ｎｍ未満又は約１０ｎｍ未満の寸法を有する。通常、領域又は特徴的な寸法は、構造体の最小の軸に沿う。こうした構造体の例としては、ナノワイヤ、ナノロッド、ナノチューブ、分岐ナノ構造体、ナノテトラポッド、トライポッド、バイポッド、ナノ結晶、ナノドット、ＱＤ、ナノ粒子等が挙げられる。ナノ構造体は、例えば、実質的に結晶性、実質的に単結晶性、多結晶性、アモルファス又はそれらの組合せであり得る。いくつかの実施形態では、ナノ構造体の３つの寸法の各々は、約５００ｎｍ未満、約２００ｎｍ未満、約１００ｎｍ未満、約５０ｎｍ未満、約２０ｎｍ未満又は約１０ｎｍ未満の寸法を有する。
【００２４】
[0029]  本明細書で用いる「ＱＤ」又は「ナノ結晶」という用語は、実質的に単結晶性であるナノ構造体を指す。ナノ結晶は、約５００ｎｍ未満であり且つ約１ｎｍ未満ほどまでの寸法の少なくとも１つの領域又は特徴的な寸法を有する。「ナノ結晶」、「ＱＤ」、「ナノドット」及び「ドット」という用語は、同様の構造体を表すことが当業者に容易に理解され、本明細書では同義で使用される。本発明は、多結晶又はアモルファスナノ結晶の使用も包含する。
【００２５】
[0030]  「ヘテロ構造体」という用語は、ナノ構造体に関連して用いる場合、少なくとも２つの異なる及び／又は識別可能な材料タイプによって特徴付けられるナノ構造体を指す。通常、ナノ構造体の１つの領域は、第１材料タイプを含み、ナノ構造体の第２領域は、第２材料タイプを含む。いくつかの実施形態では、ナノ構造体は、第１材料のコアと、第２（又は第３等の）材料の少なくとも１つのシェルとを含み、そこでは、例えば、異なる材料タイプは、ナノワイヤの長軸、分枝ナノワイヤのアームの長軸又はナノ結晶の中心の周りに放射状に分散される。シェルは、必須ではないが、シェルとみなされるように、又はナノ構造体がヘテロ構造とみなされように隣接する材料を完全に覆うことができ、例えば、第２材料の小さい島で覆われた１つの材料のコアによって特徴付けられるナノ結晶は、ヘテロ構造体である。他の実施形態では、異なる材料タイプは、例えば、ナノワイヤの主（長）軸に沿って又は分枝ナノワイヤのアームの長軸に沿ってナノ構造体内の異なる位置に分散されている。ヘテロ構造体内の異なる領域は、完全に異なる材料を含むことができるか、又は異なる領域は、異なるドーパント又は異なる濃度の同じドーパントを有するベース材料（例えば、ケイ素）を含むことができる。
【００２６】
[0031]  本明細書で用いるナノ構造体の「直径」という用語は、ナノ構造体の第１軸に垂直な断面の直径を指し、第１軸は、第２軸及び第３軸（第２軸及び第３軸は、長さが互いに最も略等しい２つの軸である）に対して長さの差が最も大きい。第１軸は、必ずしもナノ構造体の最長軸であるとは限らず、例えば円盤状のナノ構造体の場合、断面は、円盤の短い長手方向軸に垂直な実質的に円形の断面である。断面が円形でない場合、直径は、その断面の長軸と短軸との平均である。ナノワイヤ等の長尺状の又は高アスペクト比のナノ構造体の場合、直径は、ナノワイヤの最長軸に垂直な断面にわたって測定される。球状ナノ構造体の場合、直径は、球の中心を通って一方の側から他方の側まで測定される。
【００２７】
[0032]  「結晶性」又は「実質的に結晶性」という用語は、ナノ構造体に関して用いる場合、ナノ構造体が、典型的には、構造体の１つ又は複数の寸法にわたって長距離秩序を示すという事実を指す。単結晶の秩序が結晶の境界を越えて広がることはできないため、「長距離秩序」という用語は、所定のナノ構造体の絶対的なサイズによって決まることが当業者に理解されるであろう。この場合、「長距離秩序」は、ナノ構造体の寸法の少なくとも大部分にわたる実質的な秩序を意味する。場合により、ナノ構造体は、酸化物若しくは他のコーティングを担持することができるか、又はコア及び少なくとも１つのシェルから構成することができる。こうした場合、酸化物、シェル又は他のコーティングは、必須ではないが、こうした秩序を示すことができる（例えば、それは、アモルファス、多結晶性又は他のものであり得る）ことが理解されるであろう。こうした場合、「結晶性」、「実質的に結晶性」、「実質的に単結晶性」又は「単結晶性」という言い回しは、ナノ構造体の中心コア（コーティング層又はシェルを排除する）を指す。また、本明細書で用いる「結晶性」又は「実質的に結晶性」という用語は、構造体が実質的な長距離秩序（例えば、ナノ構造体又はそのコアの少なくとも１つの軸の長さの少なくとも約８０％にわたる秩序）を示す限り、種々の欠陥、積層欠陥、原子置換等を含む構造体も包含することが意図される。さらに、コアとナノ構造体の外側との間、又はコアと隣接するシェルとの間、又はシェルと第２の隣接するシェルとの間の界面は、非結晶領域を含むことができ、さらにアモルファスであり得ることが理解されるであろう。これは、ナノ構造体が本明細書で定義するような結晶性又は実質的に結晶性であることを妨げない。
【００２８】
[0033]  「単結晶性」という用語は、ナノ構造体に関して使用する場合、ナノ構造体が実質的に結晶性であり、実質的に単一の結晶を含むことを示す。コア及び１つ又は複数のシェルを含むナノ構造ヘテロ構造体に関して用いる場合、「単結晶性」は、コアが実質的に結晶性であり、実質的に単一の結晶を含むことを示す。
【００２９】
[0034]  本明細書用いる「リガンド」という用語は、例えば、ナノ構造体の表面との共有結合、イオン、ファンデルワールス又は他の分子相互作用を通してナノ構造体の１つ又は複数の面と（弱くても強くても）相互作用することができる分子を指す。
【００３０】
[0035]  本明細書で用いる「量子収率」（ＱＹ）という用語は、例えば、ナノ構造体又はナノ構造体の集団によって吸収された光子に対する、放出された光子の比を指す。当技術分野で既知であるように、量子収率は、通常、既知の量子収率値を有する十分に特徴付けられた標準試料を使用する比較方法によって決定される。
【００３１】
[0036]  本明細書で用いる「一次発光ピーク波長」という用語は、発光スペクトルが最高の強度を示す波長を指す。
【００３２】
[0037]  本明細書で用いる「半値全幅」（ＦＷＨＭ）という用語は、スペクトル幅の尺度を指す。発光スペクトルの場合、ＦＷＨＭは、ピーク強度値の半分の発光スペクトルの幅を指すことができる。
【００３３】
[0038]  本明細書で用いるフェルスター半径という用語は、当技術分野ではフェルスター距離とも呼ぶ。
【００３４】
[0039]  「輝度（luminance）」及び「輝度（brightness）」という用語は、本明細書では同義に用いられ、光源又は照明された表面の単位面積あたりの光度の測光尺度を指す。
【００３５】
[0040]  「鏡面反射体」、「鏡面反射面」及び「反射面」という用語は、本明細書では、鏡面反射することができる要素、材料及び／又は表面を指すために用いる。
【００３６】
[0041]  「鏡面反射」という用語は、本明細書では、入射光が表面に当たるとき、表面から光の（又は他の種類の波の）鏡状の反射を指すために用いる。
【００３７】
[0042]  「ナノ構造体（ＮＳ）フィルム」という用語は、本明細書では、ルミネッセンスナノ構造体を有するフィルムを指すために用いる。
【００３８】
[0043]  「赤色サブピクセル」という用語は、本明細書では、可視スペクトルの赤色波長領域において一次発光ピーク波長を有する光を放出するピクセルのエリアを指すために用いる。いくつかの実施形態では、赤色波長領域は、約６２０ｎｍ〜約７５０ｎｍの範囲の波長を含むことができる。
【００３９】
[0044]  「緑色サブピクセル」という用語は、本明細書では、可視スペクトルの緑色波長領域において一次発光ピーク波長を有する光を放出するピクセルのエリアを指すために用いる。いくつかの実施形態では、緑色波長領域は、約４９５ｎｍ〜約５７０ｎｍの範囲の波長を含むことができる。
【００４０】
[0045]  「青色サブピクセル」という用語は、本明細書では、可視スペクトルの青色波長領域において一次発光ピーク波長を有する光を放出するピクセルのエリアを指すために用いる。いくつかの実施形態では、青色波長領域は、約４３５ｎｍ〜約４９５ｎｍの範囲の波長を含むことができる。
【００４１】
[0046]  「サブピクセルの発光面」という用語は、本明細書では、光が表示装置の表示画面に向かって放出されるサブピクセルの最上層の表面を指すために用いる。
【００４２】
[0047]  本明細書で参照する公開特許、特許出願、ウェブサイト、企業名及び科学文献は、各々が参照により援用されるように具体的且つ個々に示されているのと同程度まで、それらの全体が参照により本明細書に援用される。本明細書で引用する任意の言及と本明細書の具体的な教示との間のいかなる矛盾も、後者を選択して解決されるものとする。同様に、用語又は言い回しの技術的に理解される定義と、本明細書において具体的に教示するような用語又は言い回しの定義との間のいかなる矛盾も、後者を選択して解決されるものとする。
【００４３】
[0048]  本明細書で用いる技術用語及び科学用語は、別段の定義がない限り、本明細書が関係する技術分野における当業者によって一般に理解される意味を有する。本明細書では、当業者に既知であるさまざまな方法及び材料について言及する。
【００４４】
概観
[0049]  本開示は、表示装置における所望の輝度の達成と所望の色域との間の既存のトレードオフを改善するか又はなくすのに役立つ、ナノ構造体ベースの表示装置のさまざまな実施形態を提供する。これらのさまざまな実施形態は、表示装置の１つ又は複数のピクセルを通る望ましくない光の漏れを低減させるか又は実質的になくすことにより、ナノ構造体ベースの表示装置の色域カバレッジ等の表示性能を向上させるのにも役立つ。これらのさまざまな実施形態は、カラーバランスを改善するのにも役立つ。
【００４５】
液晶ディスプレイ（ＬＣＤ）装置の実施形態例
[0050]  図２は、実施形態によるＬＣＤ表示装置２００の組立分解断面図の概略図を示す。当業者であれば、図２における表示装置の図は、例示の目的で示されており、正確な縮尺で描かれていない可能性があることを理解するであろう。ＬＣＤ表示装置２００は、実施形態によれば、バックライトユニット（ＢＬＵ）２０２及びＬＣＤモジュール２０４を含むことができる。
【００４６】
[0051]  ＢＬＵ２０２は、光キャビティ２１２と、光キャビティ２１２に結合された発光ダイオード（ＬＥＤ）２１０のアレイ（例えば、白色ＬＥＤ、青色ＬＥＤ、ＵＶ  ＬＥＤ又はそれらの組合せ）とを含むことができる。実施形態では、ＬＥＤ２１０は、所与の比率で青色ＬＥＤ及びＵＶ  ＬＥＤのみを含む。光キャビティ２１２は、上側２０３と、底側２０５と、側壁２０７と、上側２０３、底側２０５及び側壁２０７によって制限された閉鎖容積とを含むことができる。ＬＥＤ２１０は、閉鎖容積内で底側２０５の上面２０５ａに結合することができる。ＬＥＤ２１０は、一次光（例えば、青色光、白色光、ＵＶ光又は青色光及びＵＶ光の組合せ）を提供するように構成することができ、一次光は、ＬＣＤモジュール２０４を通して処理し、その後、ＬＣＤ表示装置２００の表示画面２３０まで透過させ、且つ表示画面２３０にわたって分散させることができる。いくつかの実施形態では、ＬＥＤ２１０は、約４４０ｎｍ〜約４７０ｎｍ又は約４４５ｎｍ〜約４５５ｎｍのピーク発光波長を有する光を放出する青色ＬＥＤを含む。いくつかの実施形態では、ＬＥＤ２１０は、約４４０ｎｍ〜約７００ｎｍの範囲又は他のあり得る光波長範囲の光を放出する白色ＬＥＤを含む。いくつかの実施形態では、ＬＥＤ２１０は、４２０ｎｍ未満、又は約４００ｎｍ〜約４１０ｎｍｍ、又は約３６０ｎｍ〜約３７０ｎｍのピーク発光波長を有する光を放出するＵＶ  ＬＥＤを含む。実施形態では、ＬＥＤ２１０のアレイは、上面２０５ａの面積にわたって広げられるＬＥＤの２次元アレイを含むことができ、その面積は、表示画面２３０の表面積に等しいものであり得る。
【００４７】
[0052]  いくつかの実施形態では、ＬＥＤ２１０は、青色ＬＥＤ及びＵＶ  ＬＥＤの両方の混合体を含む。青色ＬＥＤに対するＵＶ  ＬＥＤの比は、３：１若しくは１：１又はその間の任意の比であり得る。いくつかの実施形態では、ＬＥＤ３１０は、３：１より大きい青色ＬＥＤに対するＵＶ  ＬＥＤの比を含む。
【００４８】
[0053]  図２に２つの側壁２０７を示すが、当業者であれば、光キャビティ２１２は、さまざまな実施形態により、任意の数の側壁２０７を含み得ることが理解されることが留意されるべきである。例えば、光キャビティ２１２は、立方体形状を有することができ、側壁２０７と同様の４つの側壁を含むことができる。光キャビティ２１２は、形状が立方体であるか又は他の角形形状を有することに限定されない。光キャビティ２１２は、本発明の趣旨及び範囲から逸脱することなく、限定されないが、円筒形、台形、球形又は楕円形等の任意のタイプの幾何学的形状であるように構成することができる。図２に例示するような光キャビティ２１２の矩形断面形状は、例示を目的とし、限定するものではないことも留意されるべきである。光キャビティ２１２は、本発明の趣旨及び範囲から逸脱することなく、さまざまな実施形態に従って他の断面形状（例えば、台形、長円形、偏菱形）を有することができる。
【００４９】
[0054]  光キャビティ２１２の上側２０３は、光学的に拡散性且つ透過性の層であるように構成することができ、その結果、ＬＥＤ２１０からの光は、上側２０３の上面２０３ａにわたって輝度が実質的に均一に分散して、上側２０３を通って光キャビティ２１２から出ることができる。実施形態では、上側２０３は、光学的に透明なエリアと光学的に半透明なエリアとを含むことができ、それらは、上側２０３から出る光の輝度の実質的に均一な分布を提供するようにＬＥＤ２１０上に戦略的に配置される。別の実施形態では、上側２０３は、直径のサイズが変化する細孔と光学的に半透明なエリアとを含むことができ、それらは、上側２０３から出る光の輝度の実質的に均一な分布を提供するように戦略的に配置される。
【００５０】
[0055]  底側２０５及び／又は側壁２０７は、鏡面反射上面２０５ａ及び／又は鏡面反射側壁内面２０７ａをそれぞれ有するように構成される１種又は複数の材料（例えば、金属、非金属及び／又は合金）から製造することができる。例えば、上面２０５ａ及び／又は側壁内面２０７ａは、鏡状反射特性を有する鏡状面であり得る。いくつかの実施形態では、上面２０５ａ及び／又は側壁内面２０７ａは、完全に鏡面反射性又は部分的に鏡面反射性且つ部分的に散乱性であり得る。他のいくつかの実施形態では、上面２０５ａ及び／又は側壁内面２０７ａは、拡散反射体を含む。
【００５１】
[0056]  代替実施形態では、光キャビティ２１２は、側壁内面２０７ａに結合された鏡面反射体２０９を含むことができる。鏡面反射体２０９は、光学的に透明な接着剤を用いて側壁内面２０７ａに結合することができる。光学的に透明な接着剤は、テープ、さまざまな膠、シリコーン等のポリマー組成物等を含むことができる。さらなる光学的に透明な接着剤としては、さまざまな例によれば、限定されないが、ポリ（ビニルブチラール）、ポリ（酢酸ビニル）、エポキシ及びウレタンを含むさまざまなポリマーと、限定されないが、ポリフェニルメチルシロキサン、ポリフェニルアルキルシロキサン、ポリジフェニルシロキサン、ポリジアルキルシロキサン、フッ素化シリコーン及びビニル水素化物置換シリコーンを含むシリコーン及びシリコーン誘導体と、限定されないが、メタクリル酸メチル、メタクリル酸ブチル及びメタクリル酸ラウリルを含むモノマーから形成されたアクリルポリマー及びコポリマーと、スチレン系ポリマーと、ジビニルベンゼン等の二官能性モノマーと架橋されるポリマーとを挙げることができる。
【００５２】
[0057]  鏡面反射上面２０５ａ及び側壁内面２０７ａ並びに鏡面反射体２０９は、底側２０５及び／又は側壁２０７を通るＬＥＤ２１０からの光の吸収を実質的に最小限にし、したがって光キャビティ２１２内の輝度の損失を実質的に最小限にし、且つＢＬＵ２０２の光出力効率を向上させることができる。
【００５３】
[0058]  代替実施形態では、ＢＬＵ２０２は、光キャビティ２１２とＬＣＤモジュール２０４との間に配置された１つ又は複数の輝度向上フィルム（ＢＥＦ）（図示せず）をさらに含むことができる。１つ又は複数のＢＥＦは、反射及び／又は屈折フィルム、反射偏光フィルム、光抽出機能、光再循環機能、プリズムフィルム、溝フィルム、溝付きプリズムフィルム、プリズム、ピッチ、溝又は他の好適な輝度向上機能を有することができる。ＢＥＦの輝度向上機能は、一次光（例えば、光キャビティ２１２からの青色光及びＵＶ光）の一部を光キャビティ２１２に向かって戻るように反射し、それにより一次光の再循環を可能にするように構成することができる。
【００５４】
[0059]  ＬＣＤモジュール２０４は、ＢＬＵ２０２から受け取られた光を、表示画面２３０まで透過させ且つ表示画面２３０にわたって分散させるために望ましい特性に処理するように構成することができる。いくつかの実施形態では、ＬＣＤモジュール２０４は、第１偏光フィルタ２１４及び第２偏光フィルタ２２２等の１つ又は複数の偏光フィルタと、第１の光学的に透明な基板２１６及び第２の光学的に透明な基板２２８等の１つ又は複数の光学的に透明な基板と、第１基板２１６上に２Ｄアレイで配置されたスイッチングデバイス２１８．１〜２１８．６と、液晶（ＬＣ）溶液層２２０と、２Ｄアレイで配置されたピクセル２２４．１及び２２４．２等の複数のピクセルと、表示画面２３０とを含むことができる。
【００５５】
[0060]  いくつかの実施形態では、ピクセル２２４．１は、サブピクセル２２６．１〜２２６．３を含むことができ、ピクセル２２４．２は、サブピクセル２２６．４〜２２６．６を含むことができる。いくつかの実施形態では、ピクセル２２４．１及び２２４．２の各々は、例えば、それぞれ赤色サブピクセル２２６．１及び２２６．４、緑色サブピクセル２２６．２及び２２６．５並びに青色サブピクセル２２６．３及び２２６．６を有する三色であり得る。
【００５６】
[0061]  「赤色サブピクセル」という用語は、本明細書では、可視スペクトルの赤色波長領域において一次発光ピーク波長を有する光を放出するピクセルのエリアを指すために用いる。いくつかの実施形態では、赤色波長領域は、約６２０ｎｍ〜約７５０ｎｍの範囲の波長を含むことができる。「緑色サブピクセル」という用語は、可視スペクトルの緑色波長領域において一次発光ピーク波長を有する光を放出するピクセルのエリアを指すために用いる。いくつかの実施形態では、緑色波長領域は、約４９５ｎｍ〜約５７０ｎｍの範囲の波長を含むことができる。「青色サブピクセル」という用語は、本明細書では、可視スペクトルの青色波長領域において一次発光ピーク波長を有する光を放出するピクセルのエリアを指すために用いる。いくつかの実施形態では、青色波長領域は、約４３５ｎｍ〜約４９５ｎｍの範囲の波長を含むことができる。
【００５７】
[0062]  それぞれのピクセル２２４．１及び２２４．２における赤色、緑色及び青色のサブピクセル２２６．１〜２２６．６の配置順は、例示的であり、限定するものではない。ピクセル２２４．１及び２２４．２の各々における赤色、緑色及び青色のサブピクセルは、互いに対して任意の順序で配置することができる。いくつかの実施形態では、ピクセル２２４．１及び／又は２２４．２は、赤色、緑色又は青色のサブピクセル２２６．１〜２２６．６を有する単色であり得る。図２に示すピクセル及びスイッチングデバイスの数は、例示的であり、限定するものではない。ＬＣＤモジュール２０４は、本開示の趣旨及び範囲から逸脱することなく任意の数のスイッチングデバイス及びピクセルを有することができる。
【００５８】
[0063]  ＢＬＵ２０２からの光は、第１偏光フィルタ２１４を通して偏光させることができ、偏光した光は、ＬＣ溶液層２２０まで透過させることができる。ＬＣ溶液層２２０は、ＬＣ溶液層２２０からの光透過の量を制御するようにシャッタとして作用することができる棒状分子を有するＬＣ２３２を含むことができる。いくつかの実施形態では、ＬＣ２３２は、３Ｄアレイで配置することができる。ＬＣの３Ｄアレイの列２３４．１〜２３４．６は、それぞれのスイッチングデバイス２１８．１〜２１８．６によって独立して制御することができる。いくつかの実施形態では、スイッチングデバイス２１８．１〜２１８．６は、例えば薄膜トランジスタ（ＴＦＴ）等のトランジスタを含み得る。ＬＣ２３２を制御することにより、列２３４．１〜２３４．６からそれぞれのサブピクセル２２６．１〜２２６．６まで移動する光の量を制御することができ、したがってサブピクセル２２６．１〜２２６．６から透過する光の量が制御される。
【００５９】
[0064]  ＬＣ２３２は、それぞれのスイッチングデバイス２１８．１〜２１８．６によって列２３４．１〜２３４．６に印加される電圧に応じてさまざまな程度までツイストさせることができる。ＬＣ２３２のツイストを制御することにより、ＬＣ溶液層２２０を通過する光の偏光角を制御することができる。したがって、ＬＣ溶液層２２０を離れる光は、第１偏光フィルタ２１４に対して９０度に位置決めすることができる第２偏光フィルタ２２２を通過することができる。ＬＣ溶液層２２０を離れて第２偏光フィルタ２２２に入る光の偏光の角度は、光のどの程度が第２偏光フィルタ２２２を通過し且つそこから出ることができるかを決定することができる。第２偏光フィルタ２２２は、その偏光の角度に基づいて、光を減衰させるか、光を遮断するか又は減衰なしに光を通過させることができる。
【００６０】
[0065]  ＬＣの列２３４．１〜２３４．６を通って進み且つ第２偏光フィルタ２２２から出る光の部分は、次いで、サブピクセル２２６．１〜２２６．６のそれぞれに入ることができる。光のこれらの部分は、サブピクセル２２６．１〜２２６．６のそれぞれを通るカラーフィルタリングの段階を経て、表示画面２３０にわたって光が分散するために所望の光学特性を達成することができる。いくつかの実施形態では、サブピクセル２２６．１〜２２６．６の各々は、サブピクセル２２６．１〜２２６．６に入る受け取られた光の部分をダウンコンバートする素子を含むことができる蛍光体フィルム２３６を含むことができる。
【００６１】
[0066]  蛍光体フィルム２３６は、いくつかの実施形態によれば、ＱＤ（例えば、図６を参照して記載するＱＤ６００）等のルミネッセンスナノ構造体を含むことができる。蛍光体フィルム２３６は、ダウンコンバータであり得る。そこでは、サブピクセル２２６．１〜２２６．６のそれぞれに入る光の部分（一次光とも呼ぶ）は、例えば、蛍光体フィルム２３６におけるルミネッセンスナノ構造体によって吸収し、一次光より低いエネルギー又は長い波長を有する二次光として再放出することができる。
【００６２】
[0067]  一次光が青色光及びＵＶ光の両方を含む実施形態では、同じ数のルミネッセンスナノ構造体に対して、青色光と比較してＵＶ光の方がルミネッセンスナノ構造体によって吸収される。さらに、ＬＥＤ２１０において青色光ＬＥＤのいくつかをＵＶ  ＬＥＤと置き換えることにより、放出された青色光の全体の量が低減し、それにより赤色サブピクセル２２６．１及び２２６．４並びに緑色サブピクセル２２６．２及び２２６．５の両方において望ましくない青色光をフィルタで除去することをより容易にすることができる。
【００６３】
[0068]  いくつかの実施形態では、赤色サブピクセル２２６．１及び２２６．４の蛍光体フィルム２３６は、一次光を吸収し、可視スペクトル光の赤色波長領域において一次発光ピーク波長を有する第１二次光を放出するルミネッセンスナノ構造体を含むことができる。いくつかの実施形態では、緑色サブピクセル２２６．２及び２２６．５の蛍光体フィルム２３６は、一次光を吸収し、可視スペクトル光の緑色波長領域において一次発光ピーク波長を有する第２二次光を放出するルミネッセンスナノ構造体を含むことができる。いくつかの実施形態では、青色サブピクセル２２６．３及び２２６．６の蛍光体フィルム２３６は、一次光を吸収し、可視スペクトル光の青色波長領域において一次発光ピーク波長を有する第３二次光を放出するルミネッセンスナノ構造体を含むことができる。
【００６４】
[0069]  いくつかの実施形態では、青色サブピクセル２２６．３及び２２６．６は、蛍光体フィルム２３６の代わりに非蛍光体フィルムを有する場合があるか、又はフィルムがまったく存在しない場合もある。他のいくつかの実施形態では、青色サブピクセル２２６．３及び２２６．６は、蛍光体フィルム２３６の代わりに散乱材料を含む。散乱材料を使用して、緑色サブピクセル２２６．２及び２２６．５並びに赤色サブピクセル２２６．１及び２２６．４からの光の角度分布に一致する、青色サブピクセル２２６．３＊及び２２６．６＊からの青色光の角度分布を提供することができる。非蛍光体フィルムは、ＱＤ等のルミネッセンスナノ構造体を排除することができ、ＢＬＵ２０２が青色ＬＥＤを含む場合、青色サブピクセル２２６．３及び２２６．６に対して青色ＬＥＤからの一次光のダウンコンバージョンが不要であるため、青色光に対して光学的に透過性であり得る。ＬＥＤ２１０が青色ＬＥＤ及びＵＶ  ＬＥＤの両方を含む実施形態では、青色サブピクセル２２６．３及び２２６．６は、ＵＶ遮断フィルタを含む遮光素子２３８を含むことができる。
【００６５】
[0070]  いくつかの実施形態では、蛍光体フィルム２３６は、第２偏光フィルタ２２２上又は光学的に透明な基板（図示せず）上で互いに隣接して配置される区分化フィルムであり得る。区分化蛍光体フィルム２３６は、隣接する蛍光体フィルム２３６間の接触面における間隙がごくわずかであり、その接触面を通る一次光の漏れを防止するように配置することができる。代替実施形態では、蛍光体フィルム２３６の各々は、連続蛍光体フィルムの異なる領域であり得る。
【００６６】
[0071]  さらに、サブピクセル２２６．１〜２２６．６の各々は、いくつかの実施形態によれば、蛍光体フィルム２３６上に配置された遮光素子２３８を含むことができる。蛍光体フィルム２３６から放出される二次光は、表示画面２３０まで移動する前に遮光素子２３８の対応するものを通してフィルタリングすることができる。
【００６７】
[0072]  遮光素子２３８は、二次光（例えば、上述した第１、第２及び／又は第３二次光）を通過させ、蛍光体フィルム２３６によって吸収されて二次光にダウンコンバートされない一次光の部分（例えば、青色光、ＵＶ光又はＵＶ光と結合された青色光）を遮断するように構成することができる。蛍光体フィルム２３６から漏れ出た可能性のある一次光の望ましくない部分は、吸収及び／又は散乱により遮断することができる。蛍光体フィルム２３６から表示画面２３０へのコンバートされていない一次光の漏れは、ＬＣＤ表示画面２００の色域カバレッジに悪影響を与える可能性がある。こうした漏れを防止するために遮光素子２３８を使用することは、蛍光体フィルム２３６に含まれるルミネッセンスナノ構造体の密度を低減させることにより、ＬＣＤ表示装置２００の製造コストを削減する役割も果たすことができる。一次光の実質的にすべての部分を吸収するようにルミネッセンスナノ構造体を使用する代わりに、遮光素子２３８により、蛍光体フィルム２３６において吸収されなかった一次光の任意の部分をフィルタリングで除去することができるため、ルミネッセンスナノ構造体の密度を低減させることができる。いくつかの実施形態では、ルミネッセンスナノ構造体による青色光の吸収と比較して、ＵＶ光の方がルミネッセンスナノ構造体によって吸収され、二次光にコンバートされるため、蛍光体フィルム２３６におけるルミネッセンスナノ構造体の密度は、青色ＬＥＤと混合されたＵＶ  ＬＥＤを使用することによりさらに低減させることができる。
【００６８】
[0073]  遮光素子２３８は、ＬＣＤ表示装置２００の所望の色域カバレッジを達成するように二次光（例えば、上述した第１、第２及び／又は第３二次光）のスペクトル発光幅を調整するようにも構成することができる。スペクトル発光幅の調整には、輝度の著しい低下なしに所望の色域カバレッジを達成するために、二次光からの１つ又は複数の波長をそれらのスペクトル発光幅を狭くするために吸収することが必要である可能性がある。例えば、遮光素子２３８のない表示装置と比較して、この調整プロセスにより、１０％未満（例えば、約８％、約５％、約３％又は約１％）の輝度の低下がある可能性がある。ＱＤ等のルミネッセンスナノ構造体を有する蛍光体フィルム２３６からの二次光は、典型的には、狭いスペクトル発光幅を示すため、調整プロセスは、現行の非ＱＤベース表示装置において同様の色域カバレッジを達成するために必要であるように、所望の色域カバレッジを達成するために広範囲の波長の吸収を不要とすることができる。
【００６９】
[0074]  ＬＥＤ２１０に対して青色ＬＥＤのみを使用する場合、青色サブピクセル２２６．３及び２２６．６から放出される青色光は、他のサブピクセルからの放出される赤色又は緑色光より高い全体的な放射輝度を有し、青色光のより高い部分に起因してカラーバランス処理がより困難になる。ＬＥＤ２１０において青色ＬＥＤのいくつかをＵＶ  ＬＥＤに置き換えることにより、全体的な青色輝度が低下する一方、ＵＶ光を容易にフィルタリングすることができ、より適切なカラーバランス処理がもたらされる。いくつかの実施形態では、青色サブピクセル２２６．３及び２２６．６から出力される青色光が、赤色サブピクセル２２６．１及び２２６．４から出力される赤色光の輝度と緑色サブピクセル２２６．２及び２２６．５から出力される緑色光の輝度との両方と略等しい輝度を有するように最適化されるように、青色ＬＥＤに対するＵＶ  ＬＥＤの比が選択される。
【００７０】
[0075]  スペクトル発光幅が広いことは、例えば、Ｒｅｃ．２０２０色空間の広い色域カバレッジを達成する際の現行の非ＱＤベース表示装置（例えば、ＹＡＧ−蛍光体ベース表示装置）における限界の１つである。現行の非ＱＤベース表示装置において遮光素子２３８等の吸収素子を使用することにより、広い色域カバレッジ（例えば、８０〜９０％Ｒｅｃ．２０２０色域カバレッジ）を達成することができるが、輝度の著しい低下という代償がある。こうした輝度の低下は、現行の表示装置の画質に悪影響を与えるだけでなく、ＨＤＲ撮像標準規格の下で必要とされる輝度レベルを満たさない可能性がある。
【００７１】
[0076]  遮光素子２３８は、１種又は複数の非蛍光体材料を含むことができる。すなわち、１種又は複数の非蛍光体材料は、光吸収特性及び／又は光散乱特性を示すが、光学発光特性を示さない。１種又は複数の非蛍光体材料は、上述した遮断及び調整プロセス中に吸収及び／又は散乱を必要とする１つ若しくは複数の波長又は波長の範囲のみを吸収するためのそれらの光吸収特性及び／又は散乱させるそれらの散乱特性に基づいて選択することができる。いくつかの実施形態では、１種又は複数の非蛍光体材料は、同じ吸収特性を含むことができる。いくつかの実施形態では、１種又は複数の非蛍光体材料の各々は、互いに異なる吸収特性を含む。
【００７２】
[0077]  １種又は複数の非蛍光体材料は、遮光素子２３８を形成するように、蛍光体フィルム２３６又はＬＣＤ表示装置２００の他の任意の層／構造上に安価に配置することができるように選択することができる。例えば、１種又は複数の非蛍光体材料は、色素（例えば、狭帯域有機Exciton P491色素）、インク、塗料、ポリマー材料及び／又は噴霧されるか、塗装されるか、スピンコーティングされるか、印刷されるか、又は他に任意の好適な低温（例えば、１００℃未満）の堆積方法であり得る任意の材料であり得る。印刷は、例えば、プロッタ、インクジェットプリンタ又はスクリーンプリンタを使用して行うことができる。いくつかの実施形態では、１種又は複数の非蛍光体材料は、蛍光体フィルム２３８上に直接配置することができる。いくつかの実施形態では、１種又は複数の非蛍光体材料は、酸化チタン、酸化亜鉛、硫化亜鉛、シリコーン又はそれらの組合せのフィルム又は粒子（例えば、約１００ｎｍ〜５００ｎｍの範囲の直径を有する粒子）を含む散乱材料であり得る。いくつかの実施形態では、遮光素子２３８は、１種又は複数の非蛍光体材料が上に堆積している基板を含むことができる。
【００７３】
[0078]  いくつかの実施形態では、遮光素子２３８は、蛍光体フィルム２３６上又は光学的に透明な基板（図示せず）上で互いに隣接して配置される区画化フィルムであり得る。区画化遮光素子２３８は、隣接する遮光素子２３８間の接触面における間隙がごくわずかであるように配置することができる。代替実施形態では、遮光素子２３８の各々は、蛍光体フィルム２３６上に配置された連続フィルムの異なる領域であり得る。したがって、図２は、正確な尺度で描かれていない。
【００７４】
[0079]  いくつかの実施形態では、図２に示すように、遮光素子２３８は、別個の構造体でない場合があるが、蛍光体フィルム２３６内に含めることができる。すなわち、蛍光体フィルム２３６は、遮光素子２３８とともに、上述したようなルミネッセンスナノ構造体を含む複合フィルムであり得る。色素、インク、塗料、ポリマー材料、散乱材料（例えば、約１００ｎｍ〜約５００ｎｍの範囲の直径を有する粒子）又はそれらの組合せ等、遮光素子２３８の１種又は複数の非蛍光体材料は、蛍光体フィルム２３６のマトリックスに組み込むか又は埋め込むことができる。１種又は複数の非蛍光体材料は、蛍光体フィルム２３６のマトリックスに分散させることができるナノ構造化材料を含むことができる。これらのナノ構造化材料は、光吸収特性及び／又は光散乱特性を示すことができ、いかなる光学発光特性も示さない可能性がある。いくつかの実施形態では、遮光素子２３８は、光学的に透明な基板２２８内に含めることができ、光学的に透明な基板２２８は、ＬＣＤモジュール２０４及び／又はＢＬＵ２０２の下にある層及び／又は構造に環境的な封止を提供するようにも構成することができる。代替実施形態では、遮光素子２３８は、基板２２８と蛍光体フィルム２３６との間に位置決めすることができる第２偏光フィルタ２２２に含めることができる。いくつかの実施形態では、遮光素子２３８は、例えば、二次光を透過させる一方、一次光（例えば、青色光、ＵＶ光又はＵＶ光及び青色光の組合せ）を反射することができる二色フィルタであり得る。遮光素子２３８は、赤色サブピクセル及び緑色サブピクセルからの任意のコンバートされていないＵＶ光及び／又は青色サブピクセルからのＵＶ光を除去する所定のＵＶ光フィルタリング構成要素を含むことができる。
【００７５】
[0080]  表示画面２３０は、画像を生成するように構成することができる。表示画面２３０は、実施形態によれば、タッチスクリーンディスプレイであり得る。ＬＣＤ表示装置２００は、ＬＣＤ表示装置２００の隣接する素子の任意のものの間、例えば光キャビティ２１２とＬＣＤモジュール２０４との間、ＬＣ溶液層２２０の両側又はＬＣＤ表示装置２００の他の任意の素子間に配置された１種又は複数の媒質材料（図示せず）をさらに含むことができる。１種又は複数の媒質材料としては、限定されないが、基板、真空、空気、気体、光学材料、接着剤、光学接着剤、ガラス、ポリマー、固体、液体、ゲル、硬化した材料、光学結合材料、屈折率整合若しくは屈折率不整合材料、屈折率勾配材料、クラッディング若しくは抗クラッディング材料、スペーサ、エポキシ、シリカゲル、シリコーン、輝度向上材料、散乱若しくは拡散材料、反射若しくは反射防止材料、波長選択材料、波長選択反射防止材料又は他の好適な媒質材料を挙げることができる。好適な材料としては、シリコーン、シリコーンゲル、シリカゲル、エポキシ（例えば、Loctite（商標）Epoxy E-30CL）、アクリレート（例えば、３Ｍ（商標）Adhesive 2175）を挙げることができる。１種又は複数の媒質材料は、硬化性ゲル又は液体として塗布し、堆積中若しくは堆積後に硬化させることができるか、又は堆積前にあらかじめ形成し予め硬化させることができる。硬化方法としては、ＵＶ硬化、熱硬化、化学硬化又は当技術分野において既知である他の好適な硬化方法を挙げることができる。屈折率整合材料は、ＢＬＵ２０２及びＬＣＤモジュール２０４の素子間の光学的損失を最小限にするように選択することができる。
【００７６】
[0081]  ＬＣＤ表示装置２００は、さまざまな実施形態によれば、本発明の趣旨及び範囲から逸脱することなく、限定されないが、円筒形、台形、球形又は楕円形等の幾何学的形状を有することができる。ＬＣＤ表示装置２００は、形状が立方体であるか又は他の角形形状を有することに限定されない。ＬＣＤ表示装置２００の矩形断面形状は、例示を目的とし、限定するものではないことも留意されるべきである。ＬＣＤ表示装置２００は、さまざまな実施形態によれば、本発明の趣旨及び範囲から逸脱することなく、他の断面形状（例えば、台形、長円形、偏菱形）を有することができる。図２では、光キャビティ２１２、基板２１６及び２２８、偏光フィルタ２１４及び２２２並びに表示画面２３０は、Ｘ軸に沿って同様の寸法を有するように示すが、当業者であれば、これらの構成要素の各々は、さまざまな実施形態によれば、１つ又は複数の方向において互いに異なる寸法を有し得ることを理解するであろうことも留意されるべきである。
【００７７】
[0082]  図３は、実施形態による、エッジライトＬＣＤ表示装置３００の組立分解断面図の概略図を示す。ＬＣＤ表示装置３００は、ＢＬＵ３０２及びＬＣＤモジュール２０４を含むことができる。図２における素子と同じ注釈を有する図３における素子については上述している。
【００７８】
[0083]  ＢＬＵ３０２は、ＬＥＤ３１０（例えば、青色ＬＥＤ、白色ＬＥＤ、ＵＶ  ＬＥＤ又は青色ＬＥＤ及びＵＶ  ＬＥＤの組合せ）のエッジアレイ、導光板（ＬＧＰ）３１２及び反射体３０８を含むことができる。ＢＬＵ３０２は、ＬＣＤモジュール２０４を通して処理し、その後、表示画面２３０まで透過させ且つ表示画面にわたって分散させることができる一次光（例えば、青色光、白色光、ＵＶ光又は青色光及びＵＶ光の組合せ）を提供するように構成することができる。いくつかの実施形態では、いくつかの実施形態では、ＬＥＤ３１０は、約４４０ｎｍ〜約４７０ｎｍ又は約４４５ｎｍ〜約４５５ｎｍのピーク発光波長を有する光を放出する青色ＬＥＤを含む。いくつかの実施形態では、ＬＥＤ３１０は、約４４０ｎｍ〜約７００ｎｍの範囲又は他のあり得る光波長範囲の光を放出する白色ＬＥＤを含む。いくつかの実施形態では、ＬＥＤ２１０は、４２０ｎｍ未満、又は約４００ｎｍ〜約４１０ｎｍｍ、又は約３６０ｎｍ〜約３７０ｎｍのピーク発光波長を有する光を放出するＵＶ  ＬＥＤを含む。実施形態によれば、青色ＬＥＤは、例えば、４５０ｎｍの波長で青色光を放出するＧａＮ  ＬＥＤであり得る。ＬＥＤ３１０は、例えば、Ｙ軸に沿って延在する線に配置することができる。
【００７９】
[0084]  いくつかの実施形態では、ＬＥＤ３１０は、青色ＬＥＤ及びＵＶ  ＬＥＤの両方の混合体を含む。青色ＬＥＤに対するＵＶ  ＬＥＤの比は、３：１若しくは１：１又はその間の任意の比であり得る。いくつかの実施形態では、ＬＥＤ３１０は、３：１より大きい青色ＬＥＤに対するＵＶ  ＬＥＤの比を含む。
【００８０】
[0085]  ＬＧＰ３１２は、いくつかの実施形態によれば、光ファイバケーブル、板等のポリマー若しくはガラス固形体、フィルム、容器又は他の構造体等を含むことができる。ＬＧＰ３１２のサイズは、ＬＥＤ３１０の最終的な応用及び特性によって決まり得る。ＬＧＰ３１２の厚さは、ＬＥＤ３１０の厚さと適合性があり得る。ＬＧＰ３１２の他の寸法は、ＬＥＤ３１０の寸法を越えて延在するように設計することができ、数１０ミリメートルから数１０〜数１００センチメートルほどであり得る。
【００８１】
[0086]  いくつかの実施形態では、ＬＧＰ３１２の材料としては、ポリカーボネート（ＰＣ）、ポリメタクリル酸メチル（ＰＭＭＡ）、メタクリル酸メチル、スチレン、アクリルポリマー樹脂、ガラス又は他の好適なＬＧＰ材料を挙げることができる。ＬＧＰ３１２に対する好適な製造方法としては、射出成形、押出又は他の好適な実施形態を挙げることができる。ＬＧＰ３１２は、ＬＣＤモジュール２０４に入る一次光が均一な色及び輝度であり得るように、均一な一次光発光を提供するように構成することができる。ＬＧＰ３１２は、ＬＧＰ３１２面全体にわたって実質的に均一な厚さを有することができる。別法として、ＬＧＰ３１２は、くさび状の形状を有することができる。いくつかの実施形態では、ＬＧＰ３１２は、ＬＥＤ３１０に光学的に結合することができ、ＬＥＤ３１０に物理的に接続するか又はＬＥＤ３１０から物理的に分離することができる。ＬＧＰ３１２をＬＥＤ３１０に物理的に接続するために、光学的に透明な接着剤を使用することができる（図示せず）。
【００８２】
[0087]  いくつかの実施形態では、ＢＬＵ３０２は、ＬＥＤのアレイ（図示せず）を含むことができ、それらの各々は、構造及び機能がＬＥＤ３１０と同様であり得る。図２を参照して上述したように、ＬＥＤのアレイは、ＬＧＰ３１２に隣接することができ、処理のために且つ表示画面２３０への後続する透過のためにＬＣＤモジュール２０４に一次光を提供するように構成することができる。
【００８３】
[0088]  いくつかの実施形態では、反射体３０８は、ＬＧＰ３１２から放出される光の量を増大させるように構成することができる。反射体３０８は、反射ミラー、反射体粒子のフィルム、反射金属フィルム又は他の好適な従来の反射体等、好適な材料を含むことができる。いくつかの実施形態では、反射体３０８は、白色フィルムを含むことができる。いくつかの実施形態では、反射体３０８は、散乱、拡散体又は輝度向上機能等、追加の機能又は機能を含むことができる。
【００８４】
[0089]  図４Ａは、いくつかの実施形態による、Ｘ−Ｙ平面にわたるＬＥＤ２１０の平面図の例を示す。ＬＥＤ２１０は、ＥＭスペクトルのＵＶ範囲においてピーク発光波長を有する光を放出する１つ又は複数の第１ＬＥＤ４０２を含むことができる。ＬＥＤ２１０は、ＥＭスペクトルの青色範囲においてピーク発光波長を有する光を放出する１つ又は複数の第２ＬＥＤ４０４も含むことができる。ＵＶ範囲は、４２０ｎｍ未満の任意の波長として定義することができ、青色範囲は、約４３５ｎｍ〜約４９５ｎｍの任意の波長として定義することができる。４２０ｎｍ〜４３５ｎｍの波長を放出するＬＥＤは、ＵＶ  ＬＥＤ又は青色ＬＥＤのいずれかであるとみなすことができる。図４Ａに示すＬＥＤの総数は、単なる一例であり、限定するものとみなされないことが留意されるべきである。当業者であれば、ＬＥＤの任意の数の行及び任意の数の列がＬＥＤ２１０の一部であり得ることを理解するであろう。さらに、ＬＥＤ２１０の各ＬＥＤが、近接するＬＥＤに隣接していることは必須ではない。
【００８５】
[0090]  ＬＥＤ２１０のアレイは、ランダムであり得るか又は特定のパターンを有することができるＵＶ  ＬＥＤ４０２及び青色ＬＥＤ４０４の所与の配置を含むことができる。パターン例としては、行で若しくは列で青色ＬＥＤ４０４及びＵＶ  ＬＥＤ４０２を交互にすること、ＵＶ  ＬＥＤ４０２と青色ＬＥＤ４０４との間の各個々のＬＥＤを交互にすること又はＵＶ  ＬＥＤ４０２から青色ＬＥＤ４０４への連続した繰返しを使用することが挙げられる。いくつかの実施形態では、ＬＥＤ２１０間で選択される正方形の形状での４つのＬＥＤの任意の群は、その群においていずれか２つ以上の青色ＬＥＤ４０４を有することはできない。いくつかの実施形態では、ＬＥＤ２１０間で選択される正方形の形状の４つのＬＥＤの任意の群は、その群においていずれか３つ以上の青色ＬＥＤ４０４を有することはできない。一例では、ＵＶ  ＬＥＤ４０２及び青色ＬＥＤ４０４の各々は、約３ｍｍ×約３ｍｍのＸ−Ｙ平面における寸法を有するパッケージ上に実装される。
【００８６】
[0091]  図４Ｂは、実施形態による、Ｙ方向に沿ったＬＥＤ３１０の側面図の例を示す。ＬＥＤ３１０は、ＥＭスペクトルのＵＶ範囲においてピーク発光波長を有する光を放出する１つ又は複数の第１ＬＥＤ４０６を含むことができる。ＬＥＤ２１０は、ＥＭスペクトルの青色範囲においてピーク発光波長を有する光を放出する１つ又は複数の第２ＬＥＤ４０８も含むことができる。ＵＶ範囲は、４２０ｎｍ未満の任意の波長として定義することができ、青色範囲は、約４３５ｎｍ〜約４９５ｎｍの任意の波長として定義することができる。４２０ｎｍ〜４３５ｎｍの波長を放出するＬＥＤは、ＵＶ  ＬＥＤ又は青色ＬＥＤのいずれかであるとみなすことができる。図４Ｂに示すＬＥＤの総数は、単なる一例であり、限定するものとみなされないことが留意されるべきである。さらに、ＬＥＤ３１０の各ＬＥＤが、近接するＬＥＤに隣接していることは必須ではない。
【００８７】
[0092]  ＬＥＤ３１０は、ランダムであり得るか又は特定のパターンを有することができるＵＶ  ＬＥＤ４０２及び青色ＬＥＤ４０４の所与の配置を含むことができる。パターン例としては、ＵＶ  ＬＥＤ４０２と青色ＬＥＤ４０４との間の各個々のＬＥＤを交互にすること又はＵＶＬＥＤ４０２から青色ＬＥＤ４０４への他の何らかの連続した繰返しを使用することが挙げられる。
【００８８】
バリア層で被覆されたナノ構造体の実施形態例
[0093]  図５は、実施形態による、バリア層で被覆されたルミネッセンスナノ構造体（ＮＳ）５００の断面構造を示す。いくつかの実施形態では、ＮＳ５００の集団は、蛍光体フィルム２３６内に含めることができる。バリア層で被覆されたＮＳ５００は、ＮＳ及びバリア層５０６を含む。ＮＳ５０１は、コア５０２及びシェル５０４を含む。コア５０２は、より高いエネルギーを吸収するときに光を放出する半導体材料を含む。コア５０２のための半導体材料の例としては、リン化インジウム（ＩｎＰ）、セレン化カドミウム（ＣｄＳｅ）、硫化亜鉛（ＺｎＳ）、硫化鉛（ＰｂＳ）、ヒ化インジウム（ＩｎＡｓ）、リン化インジウムガリウム（ＩｎＧａＰ）、セレン化カドミウム亜鉛（ＣｄＺｎＳｅ）、セレン化亜鉛（ＺｎＳｅ）及びテルル化カドミウム（ＣｄＴｅ）が挙げられる。直接バンドギャップを示す他の任意のＩＩ−ＶＩ族、ＩＩＩ−Ｖ族、第３級又は第４級の半導体構造を同様に使用することができる。実施形態では、コア５０２は、いくつかの例を挙げると、金属、合金等の１種又は複数のドーパントも含むことができる。金属ドーパントの例としては、限定されないが、亜鉛（Ｚｎ）、銅（Ｃｕ）、アルミニウム（Ａｌ）、白金（Ｐｔ）、クロム（Ｃｒ）、タングステン（Ｗ）、パラジウム（Ｐｄ）又はそれらの組合せを挙げることができる。コア５０２に１種又は複数のドーパントが存在ことにより、ドープされていないＱＤと比較してＮＳ５０１の構造的且つ光学的安定性並びにＱＹを改善することができる。
【００８９】
[0094]  コア５０２は、実施形態によれば、直径が２０ｎｍ未満のサイズを有することができる。別の実施形態では、コア５０２は、直径で約１ｎｍ〜約５ｎｍのサイズを有することができる。コア５０２のサイズ、したがってナノメートル範囲のＮＳ５０１のサイズを適合させ得ることにより、光スペクトル全体における光電子放出カバレッジが可能になる。概して、大きいＮＳほど、スペクトルの赤色端に向かって光を放出し、小さいＮＳほど、スペクトルの青色端に向かって光を放出する。この効果は、大きい方のＮＳが、小さい方のＮＳより近い間隔で配置されるエネルギーレベルを有するために発生する。これにより、ＮＳは、より少ないエネルギーを含む光子、すなわちスペクトルの赤色端により近い光子を吸収することができる。
【００９０】
[0095]  シェル５０４は、コア５０２を包囲し、且つコア５０２の外面に配置される。シェル５０４は、硫化カドミウム（ＣｄＳ）、硫化カドミウム亜鉛（ＺｎＣｄＳ）、硫化セレン化亜鉛（ＺｎＳｅＳ）及び硫化亜鉛（ＺｎＳ）を含むことができる。実施形態では、シェル５０４は、厚さ５０４ｔ、例えば１つ又は複数の単層を有することができる。他の実施形態では、シェル５０４は、約１ｎｍ〜約５ｎｍの厚さ５０４ｔ有することができる。シェル５０４は、コア５０２との格子不整合を低減させ、且つＮＳ５０１のＱＹを向上させるのに役立つように利用することができる。シェル５０４は、ＮＳ５０１のＱＹを増加させるために、コア５０２上のダングリングボンド等の表面トラップ状態を不動態化し除去するのにも役立つことができる。表面トラップ状態の存在は、非放射性再結合中心を提供し、ＮＳ５０１の放射効率の低下の一因になり得る。
【００９１】
[0096]  代替実施形態では、ＮＳ５０１は、本発明の趣旨及び範囲から逸脱することなく、シェル５０４上に配置された第２シェル又はコア５０２を包囲する３つ以上のシェルを含むことができる。実施形態では、第２シェルは、２つの単層ほどの厚さである可能性があり、典型的には、必須ではないが、また半導体材料である。第２シェルは、コア５０２に保護を提供することができる。第２シェル材料は、硫化亜鉛（ＺｎＳ）であり得るが、本発明の範囲又は趣旨から逸脱することなく、他の材料を同様に使用することができる。
【００９２】
[0097]  バリア層５０６は、ＮＳ５０１上に被覆を形成するように構成される。実施形態では、バリア層５０６は、シェル５０４の外面５０４ａ上に且つその外面５０４ａと実質的に接触して配置される。１つ又は複数のシェルを有するＮＳ５０１の実施形態では、バリア層５０６は、ＮＳ５０１の最外シェル上に且つ最外シェルと実質的に接触して配置することができる。実施形態例では、バリア層５０６は、例えば、複数のＮＳを有する溶液、組成物及び／又はフィルムにおいて、ＮＳ５０１と１つ又は複数のＮＳとの間のスペーサとして作用するように構成され、そこでは、複数のＮＳは、ＮＳ５０１及び／又はバリア層で被覆されたＮＳ５００と同様であり得る。こうしたＮＳ溶液、ＮＳ組成物及び／又はＮＳフィルムにおいて、バリア層５０６は、隣接するＮＳとのＮＳ５０１の凝集を防止する役割を果たすことができる。隣接するＮＳとのＮＳ５０１の凝集により、ＮＳ５０１のサイズが増大し、結果としてＮＳ５０１を含む凝集したＮＳ（図示せず）の光学発光特性が低減又は消失することになる可能性がある。さらなる実施形態では、バリア層５０６は、例えば、ＮＳ５０１の構造的特性及び光学特性に悪影響を及ぼす可能性がある水分、空気及び／又は過酷な環境（例えば、ＮＳのリソグラフィ処理中及び／又はＮＳベース装置の製造プロセス中に使用される高温及び化学物質）からの保護をＮＳ５０１に提供する。
【００９３】
[0098]  バリア層５０６は、アモルファスであり、光学的に透明であり、及び／又は電気的に不活性である１種又は複数の材料を含む。好適なバリア層としては、限定されないが、無機酸化物及び／又は窒化物等の無機材料が挙げられる。バリア層５０６のための材料の例としては、さまざまな実施形態によれば、Ａｌ、Ｂａ、Ｃａ、Ｍｇ、Ｎｉ、Ｓｉ、Ｔｉ又はＺｒ等の酸化物及び／又は窒化物が挙げられる。バリア層５０６は、さまざまな実施形態において約８ｎｍ〜約１５ｎｍの範囲の厚さ５０６ｔを有することができる。
【００９４】
[0099]  図５に示すように、バリア層で被覆されたＮＳ５００は、実施形態によれば、複数のリガンド又は界面活性剤５０８をさらに又は任意選択的に含むことができる。リガンド又は界面活性剤５０８は、実施形態によれば、バリア層５０６の外面上等、バリア層で被覆されたＮＳ５００の外面に吸着させるか又は結合することができる。複数のリガンド又は界面活性剤５０８は、親水性又は極性頭部５０８ａ及び疎水性又は非極性尾部５０８ｂを含むことができる。親水性又は極性頭部５０８ａは、バリア層５０６に結合することができる。リガンド又は界面活性剤５０８の存在は、ＮＳの形成中、例えば溶液、組成物及び／又はフィルムにおいてＮＳ５００及び／又はＮＳ５０１を他のＮＳから分離するのに役立つことができる。ＮＳがそれらの形成中に凝集することがある場合、ＮＳ５００及び／又はＮＳ５０１等のＮＳの量子効率が低下する可能性がある。リガンド又は界面活性剤５０８は、非極性溶媒における混和性を提供するか又は他の化合物が結合するための反応サイト（例えば、逆ミセル系）を提供する疎水性等、バリア層で被覆されたＮＳ５００に対して特定の特性を与えるようにも使用することができる。
【００９５】
[0100]  リガンド５０８として使用することができる多様なリガンドが存在する。いくつかの実施形態では、リガンドは、ラウリン酸、カプロン酸、ミリスチン酸、パルミチン酸、ステアリン酸及びオレイン酸から選択される脂肪酸である。いくつかの実施形態において、リガンドは、トリオクチルホスフィン酸化物（ＴＯＰＯ）、トリオクチルホスフィン（ＴＯＰ）、ジフェニルホスフィン（ＤＰＰ）、トリフェニルフォスフィン酸化物及びトリブチルホスフィン酸化物から選択される有機ホスフィン又は有機ホスフィン酸化物である。いくつかの実施形態では、リガンドは、ドデシルアミン、オレイルアミン、ヘキサデシルアミン及びオクタデシルアミンから選択されるアミンである。いくつかの実施形態では、リガンドは、トリオクチルホスフィン（ＴＯＰ）である。いくつかの実施形態では、リガンドは、オレイルアミンである。いくつかの実施形態において、リガンドは、ジフェニルホスフィンである。
【００９６】
[0101]  界面活性剤５０８として使用することができる多様な界面活性剤が存在する。いくつかの実施形態では、界面活性剤５０８として非イオン界面活性剤を使用することができる。非イオン界面活性剤のいくつかの例としては、ポリオキシエチレン（５）ノニルフェニルエーテル（商品名IGEPAL CO-520）、ポリオキシエチレン（９）ノニルフェニルエーテル（IGEPAL CO-630）、オクチルフェノキシポリ（エチレンオキシ）エタノール（IGEPAL CA-630）、ポリエチレングリコールオレイルエーテル（Brij93）、ポリエチレングリコールヘキサデシルエーテル（Brij52）、ポリエチレングリコールオクタデシルエーテル（Brij S10）、ポリオキシエチレン（１０）イソオクチルシクロヘキシルエーテル（Triton X-100）及びポリオキシエチレン分岐ノニルシクロヘキシルエーテル（Triton N-101）が挙げられる。
【００９７】
[0102]  いくつかの実施形態では、界面活性剤５０８として陰イオン表面活性剤を使用することができる。陰イオン表面活性剤のいくつかの例としては、ジオクチルスルホコハク酸ナトリウム、ステアリン酸ナトリウム、ラウリル硫酸ナトリウム、リン酸モノドデシルナトリウム、ドデシルベンゼンスルホン酸ナトリウム及びミリスチル硫酸ナトリウムが挙げられる。
【００９８】
[0103]  いくつかの実施形態では、ＮＳ５０１及び／又は５００は、赤色、橙色及び／又は黄色の範囲等の１つ又は複数のさまざまな色範囲での光を放出するように統合することができる。いくつかの実施形態では、ＮＳ５０１及び／又は５００は、緑色及び／又は黄色の範囲の光を放出するように統合することができる。いくつかの実施形態では、ＮＳ５０１及び／又は５００は、青色、藍色、紫色及び／又は紫外線の範囲の光を放出するように統合することができる。いくつかの実施形態では、ＮＳ５０１及び／又は５００は、約５０５ｎｍ〜約６５０ｎｍ、約５１０ｎｍ〜約５５０ｎｍ又は約３００ｎｍ〜約４８０ｎｍの一次発光ピーク波長を有するように統合することができる。
【００９９】
[0104]  ＮＳ５０１及び／又は５００は、高ＱＹを示すように統合することができる。いくつかの実施形態では、ＮＳ５０１及び／又は５００は、８０％〜９５％又は８５％〜９０％のＱＹを示すように統合することができる。
【０１００】
[0105]  したがって、さまざまな実施形態によれば、ＮＳ５００は、ＮＳ５０１上のバリア層５０６の存在によりＮＳ５０１の光学発光特性が実質的に変化も消失もしないように統合することができる。
【０１０１】
ナノ構造体フィルムの実施形態例
[0106]  図６は、実施形態によるＮＳフィルム５００の断面図を示す。いくつかの実施形態では、蛍光体フィルム２３６は、ＮＳフィルム５００と同様であり得る。
【０１０２】
[0107]  ＮＳフィルム５００は、実施形態によれば、複数のバリア層で被覆されたコア−シェルＮＳ５００（図６）及びマトリックス材料６１０を含むことができる。ＮＳ５００は、いくつかの実施形態によれば、マトリックス材料６１０に埋め込むか又は他の方法で配置することができる。本明細書で用いる「埋め込まれ」という用語は、ＮＳが、マトリックスの大部分の構成要素を構成するマトリックス材料６１０内に封入されるか又は入れられることを示すために用いられる。実施形態では、ＮＳ５００は、マトリックス材料６１０の全体にわたって均一に分散させることができるが、他の実施形態では、ＮＳ５００は、特定の用途の均一分配機能に従って分散させ得ることが留意されるべきである。ＮＳ５００は、同じサイズの直径を有するように示すが、当業者であれば、ＮＳ５００がサイズ分布を有し得ることを理解することが留意されるべきである。
【０１０３】
[0108]  実施形態では、ＮＳ５００は、青色可視波長スペクトルにおいて、緑色可視波長スペクトルにおいて又は赤色可視波長スペクトルにおいて発光するサイズを有するＮＳの均質な集団を含むことができる。他の実施形態では、ＮＳ５００は、青色可視波長スペクトルにおいて発光するサイズを有するＮＳの第１集団、緑色可視波長スペクトルにおいて発光するサイズを有するＮＳの第２集団及び赤色可視波長スペクトルにおいて発光するＮＳの第３集団を含むことができる。
【０１０４】
[0109]  マトリックス材料６１０は、ＮＳ５００を収容することができる任意の好適なホストマトリックス材料であり得る。好適なマトリックス材料は、ＮＳ５００に対して、且つＮＳフィルムを装置に貼り付ける際に用いられる任意の包囲するパッケージング材料又は層に対して化学的に且つ光学的に適合性であり得る。好適なマトリックス材料としては、一次光及び二次光に対して透過性であり、それにより一次光及び二次光の両方がマトリックス材料を透過することができるようにする無黄変光学材料を挙げることができる。実施形態では、マトリックス材料６１０は、ＮＳ５００の各々を完全に包囲することができる。マトリックス材料６１０は、可撓性又は成形可能なＮＳフィルム５００が望まれる応用では可撓性であり得る。別法として、マトリックス材料６１０は、高強度非可撓性材料を含むことができる。
【０１０５】
[0110]  マトリックス材料６１０は、ポリマー並びに有機酸化物及び無機酸化物を含むことができる。マトリックス材料６１０で使用されるのに好適なポリマーは、こうした目的に使用することができる、当業者に既知の任意のポリマーであり得る。ポリマーは、実質的に半透明であるか又は実質的に透明であり得る。マトリックス材料６１０としては、限定されないが、エポキシ、アクリレート、ノルボレン、ポリエチレン、ポリ（ビニルブチラール）：ポリ（酢酸ビニル）、ポリ尿素、ポリウレタンと、限定されないが、アミノシリコーン（ＡＭＳ）、ポリフェニルメチルシロキサン、ポリフェニルアルキルシロキサン、ポリジフェニルシロキサン、ポリジアルキルシロキサン、シルセスキオキサン、フッ素化シリコーン並びにビニル及び水素化物置換シリコーンを含むシリコーン及びシリコーン誘導体と、限定されないが、メタクリル酸メチル、メタクリル酸ブチル及びメタクリル酸ラウリルを含むモノマーから形成されたアクリルポリマー及びコポリマーと、ポリスチレン、アミノポリスチレン（ＡＰＳ）及びポリ（アクリロニトリルエチレンスチレン）（ＡＥＳ）等のスチレン系ポリマーと、ジビニルベンゼン等の二官能性モノマーと架橋されるポリマーと、リガンド材料を架橋するのに好適な架橋剤、エポキシを形成するためにリガンドアミン（例えば、ＡＰＳ又はＰＥＩリガンドアミン）と結合するエポキシド等を挙げることができる。
【０１０６】
[0111]  いくつかの実施形態では、マトリックス材料６１０としては、ＮＳフィルム５００の光変換効率を向上させることができる、ＴｉＯ２マイクロビーズ、ＺｎＳマイクロビーズ又はガラスマイクロビーズ等の散乱マイクロビーズが挙げられる。いくつかの実施形態では、マトリックス材料６１０は、図２及び図３並びに図５を参照して上述した遮光素子２３８及び／又は５４８等の遮光素子を含むことができる。
【０１０７】
[0112]  別の実施形態では、マトリックス材料６１０は、低い酸素及び水分透過性を有し、高い光安定性及び化学安定性を示し、有利な屈折率を示し、ＮＳ５００の外面に付着し、したがってＮＳ５００を保護するための気密シールを提供することができる。別の実施形態では、マトリックス材料６１０は、ロールツーロール処理を促進するようにＵＶ硬化又は熱硬化方法によって硬化可能であり得る。
【０１０８】
[0113]  いくつかの実施形態によれば、ＮＳフィルム５００は、ポリマー（例えば、フォトレジスト）にＮＳ５００を混合し、基板上にＮＳ−ポリマー混合物を鋳造することにより、ＮＳ５００をモノマーと混合し、それらを合わせて重合することにより、ゾルゲルにＮＳ５００を混合して酸化物を形成することにより又は当業者に既知の他の任意の方法により形成することができる。
【０１０９】
[0114]  いくつかの実施形態によれば、ＮＳフィルム５００の形成は、フィルム押出プロセスを含むことができる。フィルム押出プロセスは、マトリックス材料６１０と、ＮＳ５００等のバリア層で被覆されたコア−シェルＮＳとの均質混合物を形成して、均質混合物を押出機内に供給するトップマウントホッパ内に導入することを含むことができる。いくつかの実施形態では、均質混合物は、ペレットの形態であり得る。フィルム押出プロセスは、スロットダイからＮＳフィルム５００を押し出すことと、押し出されたＮＳフィルム５００にチルロールを通過させることとをさらに含むことができる。いくつかの実施形態では、押し出されたＮＳフィルム５００は、例えば、約７０μｍ〜約４０μｍ、約６５μｍ〜約４０μｍ、約６０μｍ〜約４０μｍ又は約５０μｍ〜約４０μｍの範囲で約７５μｍ未満の厚さを有することができる。いくつかの実施形態では、ＮＳフィルム５００は、約１０μｍ未満の厚さを有する。いくつかの実施形態では、ＮＳフィルム５００の形成は、二次プロセスとそれに続くフィルム押出プロセスとを任意選択的に含むことができる。二次プロセスは、ＮＳフィルム５００の最上面にテクスチャをもたらす、共押出成形、熱成形、真空成形、プラズマ処理、成型及び／又はエンボス加工等のプロセスを含むことができる。最上面がテクスチャ加工されたＮＳフィルム５００は、例えば、ＮＳフィルム５００の規定された光拡散特性及び／又は規定された角度光学発光特性を改善する役割を果たすことができる。
【０１１０】
ルミネッセンスナノ構造体の実施形態例
[0115]  本明細書では、ルミネッセンスナノ構造体（ＮＳ）を有するさまざまな組成物について記載する。ルミネッセンスナノ構造体の、それらの吸収特性、発光特性及び屈折率特性を含むさまざまな特性は、さまざまな応用に適合させ且つ調整することができる。
【０１１１】
[0116]  ＮＳの材料特性は、実質的に均質であり得るか、又はいくつかの実施形態では不均質であり得る。ＮＳの光学特性は、それらの粒径、化学組成又は表面組成によって決まり得る。約１ｎｍ〜約１５ｎｍの範囲でルミネッセンスＮＳサイズを適合させ得ることにより、光スペクトル全体における光電子放出カバレッジが演色における大きい汎用性を提供できるようにすることができる。粒子カプセル化は、化学物質及びＵＶ劣化剤に対する堅牢性を提供することができる。
【０１１２】
[0117]  本明細書に記載した実施形態で使用されるルミネッセンスＮＳは、当業者に既知の任意の方法を用いて製造することができる。好適な方法及びナノ結晶例は、米国特許第７，３７４，８０７号、２００４年３月１０日に出願された米国特許出願公開第１０／７９６，８３２号、米国特許第６，９４９，２０６号及び２００４年６月８日出願の米国仮特許出願第６０／５７８，２３６号に開示されており、それらの各々の開示は、それらの全体が参照により本明細書に援用される。
【０１１３】
[0118]  本明細書に記載した実施形態で使用されるルミネッセンスＮＳは、無機材料及びより好適には無機導電性又は半導体材料を含む任意の好適な材料から製造することができる。好適な半導体材料としては、米国特許出願公開第１０／７９６，８３２号に開示されているものを挙げることができ、ＩＩ−ＶＩ族、ＩＩＩ−Ｖ族、ＩＶ−ＶＩ族及びＩＶ族半導体を含む任意のタイプの半導体を挙げることができる。適切な半導体材料としては、限定されないが、Ｓｉ、Ｇｅ、Ｓｎ、Ｓｅ、Ｔｅ、Ｂ、Ｃ（ダイヤモンドを含む）、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＡｌＮ、ＡｌＰ、ＡｌＡｓ、ＡｌＳｂ、ＧａＮ、ＧａＰ、ＧａＡｓ、ＧａＳｂ、ＺｎＯ、ＺｎＳ、ＺｎＳｅ、ＺｎＴｅ、ＣｄＳ、ＣｄＳｅ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｕＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、（Ａｌ，Ｇａ，Ｉｎ）２（Ｓ，Ｓｅ，Ｔｅ）３、Ａｌ２ＣＯ及び２種以上のこうした半導体の適切な組合せを挙げることができる。
【０１１４】
[0119]  いくつかの実施形態では、ルミネッセンスＮＳは、ｐ型ドーパント又はｎ型ドーパントからなる群からのドーパントを有することができる。ＮＳは、ＩＩ−ＶＩ族又はＩＩＩ−Ｖ族半導体も有することができる。ＩＩ−ＶＩ族又はＩＩＩ−Ｖ族半導体ＮＳの例としては、周期表の、Ｚｎ、Ｃｄ及びＨｇ等のＩＩ族の元素とＳ、Ｓｅ、Ｔｅ及びＰｏ等のＶＩ族の任意の元素との任意の組合せ並びに周期表の、Ｂ、Ａｌ、Ｇａ、Ｉｎ及びＴｌ等のＩＩＩ族の元素とＮ、Ｐ、Ａｓ、Ｓｂ及びＢｉ等のＶ属の任意の元素との任意の組合せを挙げることができる。
【０１１５】
[0120]  本明細書に記載したルミネッセンスＮＳは、それらの表面に対して共役させるか、協働させるか、会合させるか又は付着させたリガンドをさらに含むこともできる。好適なリガンドとしては、米国特許第８，２８３，４１２号、米国特許出願公開第２００８／０２３７５４０号、米国特許出願公開第２０１０／０１１０７２８号、米国特許第８，５６３，１３３号、米国特許第７，６４５，３９７号、米国特許第７，３７４，８０７号、米国特許第６，９４９，２０６号、米国特許第７，５７２，３９３号及び米国特許第７，２６７，８７５号に開示されているものを含む、当業者に既知の任意の群を含むことができ、これらの特許及び特許公開の各々の開示は、参照により本明細書に援用される。こうしたリガンドの使用は、ポリマーを含むさまざまな溶剤及びマトリックス内に混和するルミネッセンスＮＳの能力を促進することができる。さまざまな溶剤及びマトリックスにおけるルミネッセンスＮＳの混和性（すなわち分離せずに混合される能力）を向上させることにより、ＮＳが合わせて凝集せず、したがって光を散乱させないように、ＮＳがポリマー組成物全体にわたって分散され得るようにすることができる。こうしたリガンドは、本明細書では「混和性増強」リガンドと述べる。
【０１１６】
[0121]  いくつかの実施形態では、マトリックス材料に分散されるか又は埋め込まれるルミネッセンスＮＳを有する組成物を提供する。好適なマトリックス材料は、ポリマー材料、有機酸化物及び無機酸化物を含む、当業者に既知の任意の材料であり得る。本明細書に記載した組成物は、層、カプセル材料、コーティング、シート又はフィルムであり得る。層、ポリマー層、マトリックス、シート又はフィルムについて言及する本明細書に記載した実施形態では、これらの用語は同義に使用され、そのように記載した実施形態は、いずれか１つのタイプの組成物に限定されず、本明細書に記載したか又は当技術分野で既知の任意のマトリックス材料又は層を包含することが理解されるべきである。
【０１１７】
[0122]  （例えば、米国特許第７，３７４，８０７号に開示されているような）ダウンコンバートＮＳは、特定の波長の光を吸収し、次いで第２波長で発光するように適合されるルミネッセンスナノ構造体の発光特性を利用し、それによりアクティブソース（例えば、ＬＥＤ）の性能及び効率の向上を可能にする。
【０１１８】
[0123]  ルミネッセンスＮＳを生成するために当業者に既知の任意の方法を使用することができるが、無機ナノ材料蛍光体の制御された成長のための溶液相コロイド法を使用することができる。Alivisatos, A. P.,“Semiconductor clusters, nanocrystals, and quantum dots,”Science 271:933 (1996);X. Peng, M. Schlamp, A. Kadavanich, A. P. Alivisatos,“Epitaxial growth of highly luminescent CdSe/CdS Core/Shell nanocrystals with photostability and electronic accessibility,”J. Am. Chem. Soc. 30:7019-7029 (1997)及びC. B. Murray, D. J. Norris, M. G. Bawendi,“Synthesis and characterization of nearly monodisperse CdE (E = sulfur, selenium, tellurium) semiconductor nanocrystallites,”J Am. Chem. Soc. 115:8706 (1993)を参照されたい。これらの開示は、それらの全体が参照により本明細書でに援用される。
【０１１９】
[0124]  実施形態によれば、ＣｄＳｅは、この材料の合成の相対成熟度のために、一例において可視光ダウンコンバージョンのためのＮＳ材料として使用することができる。汎用的な界面化学の使用により、非カドミウム含有ＮＳを置換することも可能であり得る。
【０１２０】
[0125]  半導体ＮＳにおいて、光誘導発光がＮＳのバンド端状態から発生する。ルミネッセンスＮＳからのバンド端発光は、表面電子状態から発生する放射及び非放射減衰チャネルと競合する。X. Peng, et al., J Am. Chem. Soc. 30:7019-7029 (1997)。その結果として、ダングリングボンド等の表面欠陥の存在が無放射再結合中心を提供し、発光効率の低下の一因となる。表面トラップ状態を不動態化して除去するための効率的且つ永続的な方法は、ＮＳの表面上で無機シェル材料をエピタキシャル成長させることであり得る。X. Peng, et al., J. Am. Chem. Soc. 30:701 9-7029 (1997)。シェル材料は、電子レベルがコア材料に対してタイプ１になるように選択することができる（例えば、コアに対する電子及び正孔を局所化する電位ステップを提供するためにより大きいバンドギャップを有する）。結果として、無放射再結合の確率を低下させることができる。
【０１２１】
[0126]  コア−シェル構造体は、コアＮＳを含有する反応混合物に、シェル材料を含有する有機金属前駆物質を加えることによって得ることができる。この場合、核生成事象及びそれに続く成長ではなく、コアは、核として作用し、シェルは、それらの表面から成長することができる。反応の温度は、シェル材料のナノ結晶の独立核生成を防止する一方、コア表面へのシェル材料モノマーの添加に有利になるように低く維持される。反応混合物における界面活性剤は、シェル材料の制御された成長を誘導し、且つ溶解度を確保するために存在する。２つの材料間に低い格子不整合がある場合、均一且つエピタキシャル成長したシェルを得ることができる。
【０１２２】
[0127]  コア−シェルルミネッセンスＮＳを準備するための材料例としては、限定されないが、Ｓｉ、Ｇｅ、Ｓｎ、Ｓｅ、Ｔｅ、Ｂ、Ｃ（ダイヤモンドを含む）、Ｐ、Ｃｏ、Ａｕ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＡｌＮ、ＡｌＰ、ＡｌＡｓ、ＡｌＳｂ、ＧａＮ、ＧａＰ、ＧａＡｓ、ＧａＳｂ、ＺｎＯ、ＺｎＳ、ＺｎＳｅ、ＺｎＴｅ、ＣｄＳ、ＣｄＳｅ、ＣｄＴｅ、ＨｇＳ、ＨｇＳｅ、ＨｇＴｃ、ＢｅＳ、ＢｃＳｅ、ＢｃＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＰ、ＣｕＣｌ、ＣｕＢｒ、ＣｕＩ、Ｓｉ３Ｎ４、Ｇｅ３Ｎ４、Ａｌ２Ｏ３、（Ａｌ，Ｇａ，Ｉｎ）２（Ｓ，Ｓｅ，Ｔｅ）３、ＡｌＣＯを挙げることができ、本発明の実施に使用するシェルルミネッセンスＮＳとしては、限定されないが、（コア／シェルとして表した）ＣｄＳｅ／ＺｎＳ、ＩｎＰ／ＺｎＳ、ＩｎＰ／ＺｎＳｅ、ＰｂＳｅ／ＰｂＳ、ＣｄＳｅ／ＣｄＳ、ＣｄＴｅ／ＣｄＳ、ＣｄＴｅ／ＺｎＳとともに他のものが挙げられる。
【０１２３】
[0128]  本明細書で記載した実施形態で使用されるルミネッセンスＮＳは、サイズが約１００ｎｍ未満〜約２ｎｍ未満であり、且つ可視光を吸収することができる。本明細書で用いる可視光は、人間の目に可視である約３８０〜約７８０ナノメートルの波長の電磁放射線である。可視光は、赤色、橙色、黄色、緑色、青色、藍色及び紫色等、スペクトルのさまざまな色に分離することができる。青色光は、波長が約４３５ｎｍ〜約４９５ｎｍの光を含むことができ、緑色光は、波長が約４９５ｎｍ〜約５７０ｎｍの光を含むことができ、赤色光は、波長が約６２０ｎｍ〜約７５０ｎｍの光を含むことができる。
【０１２４】
[0129]  さまざまな実施形態によれば、ルミネッセンスＮＳは、それらが紫外、近赤外及び／又は赤外スペクトルにおける光子を吸収するようなサイズ及び組成を有することができる。紫外スペクトルは、波長が約１００ｎｍ〜約４００ｎｍの光を含むことができ、近赤外スペクトルは、波長が約７５０ｎｍ〜約１００μｍの光を含むことができ、赤外スペクトルは、波長が約７５０ｎｍ〜約３００μｍの光を含むことができる。
【０１２５】
[0130]  本明細書に記載したさまざまな実施形態において他の任好適な材料のルミネッセンスＮＳを使用することができるが、いくつかの実施形態では、ＮＳは、本明細書に記載した実施形態で使用されるナノ結晶の集団を形成するためにＺｎＳ、ＩｎＡｓ、ＣｄＳｅ又はそれらの任意の組合せであり得る。上述したように、さらなる実施形態では、ルミネッセンスＮＳは、ＣｄＳｅ／ＺｎＳ、ＩｎＰ／ＺｎＳｅ、ＣｄＳｅ／ＣｄＳ又はＩｎＰ／ＺｎＳ等のコア／シェルナノ結晶であり得る。
【０１２６】
[0131]  好適なルミネッセンスナノ構造体、さまざまな溶解度増強リガンドの添加を含むルミネッセンスナノ構造体を準備する方法は、公開された米国特許出願公開第２０１２／０１１３６７２号に見出すことができ、その開示は、その全体が参照により本明細書に援用される。
【０１２７】
[0132]  本明細書においていくつかの実施形態について例示し説明したが、特許請求の範囲は、説明し示した部分の具体的な形態又は配置に限定されるべきではないことが理解されるべきである。本明細書では、例示的な実施形態を開示しており、具体的な用語を採用しているが、それらの用語は、限定を目的とするものではなく、一般的且つ説明的な意味でのみ使用されている。上記の教示に鑑みて、実施形態の変更形態及び変形形態が可能である。したがって、実施形態は、具体的に説明されているものと別の方法で実施され得ることが理解されるべきである。
【図１】
2020531903.tif 000003
【図２】
2020531903.tif 000004
【図３】
2020531903.tif 000005
【図４Ａ】
2020531903.tif 000006
【図４Ｂ】
2020531903.tif 000007
【図５】
2020531903.tif 000008
【図６】
2020531903.tif 000009
【国際調査報告】
2020531903.tif 000010
2020531903.tif 000011